(57)【要約】  第１電極膜を有する積層膜（１３２）と、第２電極膜を有する積層膜（１３１）との間にエアギャップ（１２５）が形成されている。積層膜（１３１）は、積層膜（１３２）に向かって突き出たストッパ（１２８）を有しており、ストッパ（１２８）の中心部には、エアギャップ（１２５）と接続する凹部（１２８ａ）が設けられている。
2009101757.tif 000002
【特許請求の範囲】
【請求項１】
第１電極膜を有する第１の積層膜と、
第２電極膜を有する第２の積層膜と、
前記第１の積層膜と前記第２の積層膜との間に形成されたエアギャップとを備え、
前記第１の積層膜は、前記第２の積層膜に向かって突き出たストッパを有しており、
前記ストッパの中心部には、前記エアギャップと接続する凹部が設けられていることを特徴とするコンデンサマイクロホン。
【請求項２】
請求項１に記載のコンデンサマイクロホンにおいて、
前記第１電極膜は前記ストッパの内部にも形成されていることを特徴とするコンデンサマイクロホン。
【請求項３】
請求項１に記載のコンデンサマイクロホンにおいて、
前記第１電極膜は、前記ストッパの外周部における前記凹部に隣接する領域にも形成されていることを特徴とするコンデンサマイクロホン。
【請求項４】
請求項１に記載のコンデンサマイクロホンにおいて、
前記凹部の底面と、前記ストッパを除く前記第１の積層膜における前記第２の積層膜に対向する面とは面一であることを特徴とするコンデンサマイクロホン。
【請求項５】
請求項１に記載のコンデンサマイクロホンにおいて、
前記凹部の底面と、前記ストッパを除く前記第１の積層膜における前記第２の積層膜に対向する面とは異なる高さに位置することを特徴とするコンデンサマイクロホン。
【請求項６】
請求項１に記載のコンデンサマイクロホンにおいて、
前記第１の積層膜は、前記第１電極膜における前記第２の積層膜に対向する面を覆うシリコン窒化膜をさらに有していることを特徴とするコンデンサマイクロホン。
【請求項７】
請求項１に記載のコンデンサマイクロホンにおいて、
前記第２の積層膜は、シリコン酸化膜と、当該シリコン酸化膜を覆うシリコン窒化膜とをさらに有していることを特徴とするコンデンサマイクロホン。
【請求項８】
請求項１に記載のコンデンサマイクロホンにおいて、
前記第１電極膜はポリシリコンからなることを特徴とするコンデンサマイクロホン。
【請求項９】
請求項１に記載のコンデンサマイクロホンにおいて、
前記第２電極膜はポリシリコンからなることを特徴とするコンデンサマイクロホン。
【請求項１０】
第１電極膜を有する第１の積層膜と、
第２電極膜を有する第２の積層膜と、
前記第１の積層膜と前記第２の積層膜との間に形成されたエアギャップとを備え、
前記第１の積層膜は、前記第２の積層膜に向かって突き出たストッパを有しており、
前記ストッパの中心部には、前記エアギャップと接続する凹部が設けられていることを特徴とするＭＥＭＳデバイス。
【発明の詳細な説明】
【技術分野】
【０００１】
本発明は、振動電極と固定電極とを有するコンデンサマイクロホン等のＭＥＭＳ（Micro Electro Mechanical System ）デバイスに関する。
【背景技術】
【０００２】
近年、特許文献１及び２に示すような、MEMS技術を活用した容量型振動センサが提案されている。特許文献１及び２に開示された容量型振動センサは、エアギャップ（空間）を介して互いに対向した固定電極と振動電極とを半導体基板上に有し、固定電極はストッパ（突起物）を有していることを特徴とする。ここで、ストッパは、固定電極と振動電極とが一定距離以下に近づくことを防ぐために設けられている。具体的には、エアギャップ内に結露が生じたり、水分などの異物がエアギャップ内に侵入したりすると、互いに対向する固定電極と振動電極とがこれらを媒体として接触する場合がある。また、対向する固定電極と振動電極とが静電引力により吸着する場合もある。このように、対向する２つの電極が接触した状態はスティッキングと呼ばれ、前述のストッパはスティッキングを防止する役割を持っている。すなわち、固定電極がストッパを有するために、２つの電極の接触面積を低減することができ、それによって、電極全体としてのスティッキングを防止することができる。【０００３】
ところで、従来、エレクトレットコンデンサマイクロホンなどの素子に応用される、永久的電気分極を有する誘導体であるエレクトレットとして、ＦＥＰ（fluorinated ethylene propylene）材などの有機系の高分子重合体が使用されてきた。しかし、ＦＥＰ材などの有機系の高分子重合体は耐熱性に劣るため、基板実装されるリフロー用素子（基板実装時のハンダリフロー温度に耐えうる素子）への応用が困難であるという問題点がある。また、エレクトレットについては、薄膜化、小型化及び高性能化が求められている。そこで、特許文献３及び４には、エレクトレットとしてシリコン酸化膜を用いたエレクトレット型シリコンマイクロホンが提案されている。特許文献３及び４に開示されたマイクロホンにおいても、固定電極として機能する第１の電極と、振動電極として機能する第２の電極とはエアギャップを介して対向しており、対向する第１の電極と第２の電極とが一定距離以下に近づかないように、第１の電極はストッパを有している。
【特許文献１】特開２００６−１５７８６３号公報
【特許文献２】特開２００７−２６７０４９号公報
【特許文献３】特開２００５−１９１２０８号公報
【特許文献４】特開２００６−０７４１０２号公報
【発明の開示】
【発明が解決しようとする課題】
【０００４】
しかしながら、特許文献１〜４に開示されている従来のストッパ構造には以下のような課題がある。すなわち、スティッキングを確実に防ぐためには、ストッパ数を増やすことが求められる。ところが、ストッパ数を増やすと、各ストッパと、それらに対向している電極との間でスティッキングが発生する場合がある。このように、ストッパによってスティッキングが発生する現象は、距離の縮まった２つの電極が一定の距離を保つように働く復元力と比べて、水分などの異物の表面張力が大きくなる状態が発生した場合に起こる。このような状態は、ストッパ数が多くなるほど発生しやすくなるので、ストッパ数を増やすと、スティッキングが発生しやすくなる。【０００５】
前記に鑑み、本発明は、ストッパ数を増やした場合にもストッパサイズを変更することなく耐スティッキング性能を良好に保つことができる優れたＭＥＭＳデバイスを提供することを目的とする。
【課題を解決するための手段】
【０００６】
前記の目的を達成するために、本発明に係るコンデンサマイクロホンは、第１電極膜を有する第１の積層膜と、第２電極膜を有する第２の積層膜と、前記第１の積層膜と前記第２の積層膜との間に形成されたエアギャップとを備え、前記第１の積層膜は、前記第２の積層膜に向かって突き出たストッパを有しており、前記ストッパの中心部には、前記エアギャップと接続する凹部が設けられている。【０００７】
本発明に係るコンデンサマイクロホンによると、第１電極膜を有する第１の積層膜のストッパの中心部に凹部が設けられているため、第１の積層膜と、第２電極膜を有する第２の積層膜とが接近した場合にも、各ストッパと第２の積層膜との接触面積を低減することができる。従って、ストッパ数を増やした場合にも、ストッパサイズを変更することなく、良好なスティッキング耐性を持つ高性能なコンデンサマイクロホンを実現することができる。【０００８】
本発明に係るコンデンサマイクロホンにおいて、前記第１電極膜は前記ストッパの内部にも形成されていることが好ましい。このようにすると、ストッパ構造が機械的に低ストレスな状態となるため、ストッパ構造そのものが破壊してしまう等の問題が生じにくくなる。【０００９】
本発明に係るコンデンサマイクロホンにおいて、前記第１電極膜は、前記ストッパの外周部における前記凹部に隣接する領域にも形成されていることが好ましい。このようにすると、ストッパ構造が機械的に低ストレスな状態となるため、ストッパ構造そのものが破壊してしまう等の問題が生じにくくなる。【００１０】
本発明に係るコンデンサマイクロホンにおいて、前記凹部の底面と、前記ストッパを除く前記第１の積層膜における前記第２の積層膜に対向する面とは面一であることが好ましい。このようにすると、ストッパや凹部をリソグラフィによって寸法制御性良く形成することができる。【００１１】
本発明に係るコンデンサマイクロホンにおいて、前記凹部の底面と、前記ストッパを除く前記第１の積層膜における前記第２の積層膜に対向する面とは異なる高さに位置することが好ましい。このようにすると、それぞれの面が面一である場合と比べて、より小さい突起（段差）をストッパに設けることができる。【００１２】
本発明に係るコンデンサマイクロホンにおいて、前記第１の積層膜は、前記第１電極膜における前記第２の積層膜に対向する面を覆うシリコン窒化膜をさらに有していることが好ましい。このようにすると、シリコン窒化膜の引っ張り応力が強いため、当該シリコン窒化膜によって、第１の積層膜の復元力を向上させることができる。【００１３】
本発明に係るコンデンサマイクロホンにおいて、前記第２の積層膜は、シリコン酸化膜と、当該シリコン酸化膜を覆うシリコン窒化膜とをさらに有していることが好ましい。このようにすると、シリコン酸化膜をエレクトレット膜として機能させることができると共に、当該シリコン酸化膜に帯電した電荷が逃げることを防ぐことができる。また、シリコン窒化膜の引っ張り応力が強いため、当該シリコン窒化膜によって、第２の積層膜の復元力を向上させることができる。【００１４】
本発明に係るコンデンサマイクロホンにおいて、前記第１電極膜はポリシリコンからなることが好ましい。このようにすると、メタル汚染を回避しつつ、耐熱性及び段差被覆性に優れた第１電極膜を得ることができる。【００１５】
本発明に係るコンデンサマイクロホンにおいて、前記第２電極膜はポリシリコンからなることが好ましい。このようにすると、メタル汚染を回避しつつ、耐熱性及び段差被覆性に優れた第１電極膜を得ることができる。【００１６】
また、本発明に係るＭＥＭＳデバイスは、第１電極膜を有する第１の積層膜と、第２電極膜を有する第２の積層膜と、前記第１の積層膜と前記第２の積層膜との間に形成されたエアギャップとを備え、前記第１の積層膜は、前記第２の積層膜に向かって突き出たストッパを有しており、前記ストッパの中心部には、前記エアギャップと接続する凹部が設けられている。【００１７】
本発明に係るＭＥＭＳデバイスによると、第１電極膜を有する第１の積層膜のストッパの中心部に凹部が設けられているため、第１の積層膜と、第２電極膜を有する第２の積層膜とが接近した場合にも、各ストッパと第２の積層膜との接触面積を低減することができる。従って、ストッパ数を増やした場合にも、ストッパサイズを変更することなく、良好なスティッキング耐性を持つ高性能なＭＥＭＳデバイスを実現することができる。
【発明の効果】
【００１８】
本発明によれば、ストッパ数を増やした場合にも、ストッパサイズを変更することなく、良好なスティッキング耐性を持つ高性能なＭＥＭＳデバイスを実現することができる。また、スティッキング耐性が良好であるため、ＭＥＭＳデバイスの耐湿性及び耐結露性を向上させることができる。【００１９】
また、第１の積層膜と第２の積層膜との間に数μｍレベルの厚さのエアギャップ構造をウェットエッチングにより形成する際に、エアギャップを挟んで対向する膜同士が水やＩＰＡ（isopropyl alcohol ）等の媒体を介して接触しそうな場合にも、本発明によれば、対向する膜同士の接触面積を低減することができる。すなわち、本発明によれば、製造時にも強いスティッキング耐性を発揮できるＭＥＭＳデバイスを得ることができる。
【図面の簡単な説明】
【００２０】
【図１】図１（ａ）は本発明の第１の実施形態に係るコンデンサマイクロホンの断面図であり、図１（ｂ）は本発明の第１の実施形態に係るコンデンサマイクロホンの音孔の平面図であり、図１（ｃ）は本発明の第１の実施形態に係るコンデンサマイクロホンのストッパの平面図である。
【図２】図２（ａ）は本発明の第１の実施形態に係るコンデンサマイクロホンの好ましいストッパ構造を拡大して示す断面図であり、図２（ｂ）及び図２（ｃ）はそれぞれ本発明の第１の実施形態に係るコンデンサマイクロホンのストッパ構造の他のバリエーションを拡大して示す断面図である。
【図３】図３（ａ）及び（ｂ）は本発明の第１の実施形態に係るコンデンサマイクロホンの製造方法の各工程を示す断面図である。
【図４】図４（ａ）及び（ｂ）は本発明の第１の実施形態に係るコンデンサマイクロホンの製造方法の各工程を示す断面図である。
【図５】図５（ａ）及び（ｂ）は本発明の第１の実施形態に係るコンデンサマイクロホンの製造方法の各工程を示す断面図である。
【図６】図６（ａ）及び（ｂ）は本発明の第１の実施形態に係るコンデンサマイクロホンの製造方法の各工程を示す断面図である。
【図７】図７（ａ）及び（ｂ）は本発明の第１の実施形態に係るコンデンサマイクロホンの製造方法の各工程を示す断面図である。
【図８】図８（ａ）及び（ｂ）は本発明の第１の実施形態に係るコンデンサマイクロホンの製造方法の各工程を示す断面図である。
【図９】図９は本発明の第１の実施形態に係るコンデンサマイクロホンの製造方法で形成されるストッパ形成用の窪みの平面図である。
【図１０】図１０（ａ）は本発明の第２の実施形態に係るコンデンサマイクロホンの断面図であり、図１０（ｂ）は本発明の第２の実施形態に係るコンデンサマイクロホンの音孔の平面図であり、図１０（ｃ）は本発明の第２の実施形態に係るコンデンサマイクロホンのストッパの平面図である。
【図１１】図１１（ａ）及び（ｂ）は本発明の第２の実施形態に係るコンデンサマイクロホンの製造方法の各工程を示す断面図である。
【図１２】図１２（ａ）及び（ｂ）は本発明の第２の実施形態に係るコンデンサマイクロホンの製造方法の各工程を示す断面図である。
【図１３】図１３（ａ）及び（ｂ）は本発明の第２の実施形態に係るコンデンサマイクロホンの製造方法の各工程を示す断面図である。
【図１４】図１４（ａ）及び（ｂ）は本発明の第２の実施形態に係るコンデンサマイクロホンの製造方法の各工程を示す断面図である。
【図１５】図１５（ａ）及び（ｂ）は本発明の第２の実施形態に係るコンデンサマイクロホンの製造方法の各工程を示す断面図である。
【図１６】図１６（ａ）及び（ｂ）は本発明の第２の実施形態に係るコンデンサマイクロホンの製造方法の各工程を示す断面図である。
【図１７】図１７は本発明の第２の実施形態に係るコンデンサマイクロホンの製造方法で形成されるストッパ形成用の窪みの平面図である。
【図１８】図１８（ａ）は本発明の第３の実施形態に係るコンデンサマイクロホンの断面図であり、図１８（ｂ）は本発明の第３の実施形態に係るコンデンサマイクロホンの音孔の平面図であり、図１８（ｃ）は本発明の第３の実施形態に係るコンデンサマイクロホンのストッパの平面図である。
【図１９】図１９（ａ）及び（ｂ）は本発明の第３の実施形態に係るコンデンサマイクロホンの製造方法の各工程を示す断面図である。
【図２０】図２０（ａ）及び（ｂ）は本発明の第３の実施形態に係るコンデンサマイクロホンの製造方法の各工程を示す断面図である。
【図２１】図２１（ａ）及び（ｂ）は本発明の第３の実施形態に係るコンデンサマイクロホンの製造方法の各工程を示す断面図である。
【図２２】図２２（ａ）及び（ｂ）は本発明の第３の実施形態に係るコンデンサマイクロホンの製造方法の各工程を示す断面図である。
【図２３】図２３（ａ）及び（ｂ）は本発明の第３の実施形態に係るコンデンサマイクロホンの製造方法の各工程を示す断面図である。
【図２４】図２４（ａ）及び（ｂ）は本発明の第３の実施形態に係るコンデンサマイクロホンの製造方法の各工程を示す断面図である。
【図２５】図２５は本発明の第３の実施形態に係るコンデンサマイクロホンの製造方法の一工程を示す断面図である。
【図２６】図２６は本発明の第３の実施形態に係るコンデンサマイクロホンの製造方法で形成されるストッパ形成用の窪み（サブトレンチ形成前）の平面図である。
【図２７】図２７は本発明の第３の実施形態に係るコンデンサマイクロホンの製造方法で形成されるストッパ形成用の窪み（サブトレンチ形成後）の平面図である。
【符号の説明】
【００２１】
１００、２００、３００    半導体基板
１０１、２０１、３０１    第１のシリコン酸化膜
１０２、２０２、３０２    第１の導電性ポリシリコン膜
１０３、２０３、３０３    第１のフォトリソグラフィ用マスク
１０４、２０４、３０４    第１のシリコン窒化膜
１０５、２０５、３０５    第２のシリコン酸化膜
１０６、２０６、３０６    第２のフォトリソグラフィ用マスク
１０７、２０７、３０７    第２のシリコン窒化膜
１０８、２０８、３０８    第３のフォトリソグラフィ用マスク
１０９、２０９、３０９    第３のシリコン酸化膜
１１０、２１０、３１０    第４のフォトリソグラフィ用マスク
１１１、２１１、３１１    第３のシリコン酸化膜の窪み
２１１ａ、３１１ａ        第３のシリコン酸化膜の窪み内のサブトレンチ
１１２、２１２、３１２    第５のフォトリソグラフィ用マスク
１１３、２１３、３１４    第２電極用パッド開口部
１１４、２１４、３１５    第３のシリコン窒化膜
１１５、２１５、３１６    第２の導電性ポリシリコン膜
１１６、２１６、３１３    第６のフォトリソグラフィ用マスク
１１７、２１７、３１８    第４のシリコン窒化膜
１１８、２１８、３１７    第７のフォトリソグラフィ用マスク
１１９、２１９、３２０    第４のシリコン酸化膜
１２０、２２０、３２１    基板裏面多層膜
１２１、２２１、３２２    第５のシリコン酸化膜
１２２、２２２、３１９    第８のフォトリソグラフィ用マスク
１２３、２２３、３２４    基板除去部
１２４、２２４、３２５    音孔
１２５、２２５、３２６    エアギャップ
１２６、２２６、３２７    メンブレン領域
１２７、２２７、３２８    周辺領域（メンブレン領域の外側領域の一部）
１２８、２２８、３２９    ストッパ
１２８ａ、２２８ａ、３２９ａ    ストッパの凹部
１２８ｂ、２２８ｂ、３２９ｂ    ストッパの外周部
１２８ｃ、２２８ｃ、３２９ｃ    ストッパ内部の溝
１２９                    ボイド
１３１、２３１、３３１    第１の積層膜
１３２、２３２、３３２    第２の積層膜
３２３                    第９のフォトリソグラフィ用マスク
【発明を実施するための最良の形態】
【００２２】
（第１の実施形態）
以下、本発明の第１の実施形態に係るコンデンサマイクロホンについて、図１（ａ）〜（ｃ）を参照しながら説明する。【００２３】
第１の実施形態に係るコンデンサマイクロホンは、図１（ａ）の断面図に示すように、中央に基板除去部１２３を有する半導体基板１００、言い換えると、メンブレン領域１２６とその周辺領域（メンブレン領域１２６の外側領域の一部）１２７とからなる半導体基板１００を有している。半導体基板１００としては、例えば、（１００）面を主面とし、比抵抗が１０〜１５Ω・ｃｍのシリコン単結晶を用いている。半導体基板１００における周辺領域１２７の上には、保護酸化膜（第１のシリコン酸化膜）１０１が形成されている。また、半導体基板１００におけるメンブレン領域１２６の上及び保護酸化膜１０１の上には、ポリシリコン膜（第１の導電性ポリシリコン膜）１０２、シリコン窒化膜（第１のシリコン窒化膜）１０４、シリコン酸化膜（第２のシリコン酸化膜）１０５及びシリコン窒化膜（第２のシリコン窒化膜）１０７からなる積層膜（第２の積層膜）１３２が形成されている。ここで、ポリシリコン膜１０２は第２電極（振動電極）であり、シリコン窒化膜１０４の下に形成されている。また、シリコン窒化膜１０４はシリコン酸化膜１０５の下面を覆うように形成されていると共に、シリコン窒化膜１０７はシリコン酸化膜１０５の上面及び側面を覆うように形成されている。尚、シリコン酸化膜１０５は電荷を蓄えており、エレクトレット膜として機能する。【００２４】
また、図１（ａ）に示すように、第２の積層膜１３２の上には、シリコン窒化膜（第３のシリコン窒化膜）１１４、ポリシリコン膜（第２の導電性ポリシリコン膜）１１５及びシリコン窒化膜（第４のシリコン窒化膜）１１７からなる積層膜（第１の積層膜）１３１が形成されている。第１の積層膜１３１には、貫通孔である音孔１２４が形成されている。音孔１２４の平面形状を図１（ｂ）に示す。ここで、ポリシリコン膜１１５は第１電極（固定電極）であり、シリコン窒化膜１１４はポリシリコン膜１１５の下面を覆うように形成されており、シリコン窒化膜１１７はポリシリコン膜１１５の上面及び側面を覆うように形成されている。また、第１の積層膜１３１と第２の積層膜１３２との間には、常圧ＣＶＤ（chemical vapor deposition ）酸化膜、例えばＢＰＳＧ（boron-doped phospho-silicate glass）膜（第３のシリコン酸化膜）１０９の一部をエッチング除去して形成されたエアギャップ１２５が形成されている。尚、エッチング除去されずに残存するＢＰＳＧ膜１０９は、第１の積層膜１３１を支持する支持層としての役割を果たす。また、ＢＰＳＧ膜１０９には、第２電極（振動電極）となるポリシリコン膜１０２に達する第２電極用パッド開口部１１３が形成されている。【００２５】
第１の実施形態の特徴として、第１の積層膜１３１は、第２の積層膜１３２に向かって突き出た複数のストッパ１２８を有しており、各ストッパ１２８の中心部には、エアギャップ１２５と接続する凹部１２８ａが設けられている。ストッパ１２８の高さは例えば１５００ｎｍ程度であり、ストッパ１２８の直径は例えば４μｍ程度であり、凹部１２８ａの直径は例えば２μｍ程度であり、ストッパ１２８の密度は例えば１個／３５０００μｍ2 〜１個／１８００００μｍ2 程度である。一方、ストッパ１２８における凹部１２８ａを囲む外周部１２８ｂは、第２の積層膜１３２に向かって凸形状に加工されたシリコン窒化膜１１４（第１の積層膜１３１の一部）と、当該加工により生じた溝１２８ｃに埋め込まれたポリシリコン膜１１５とから構成されている。すなわち、各ストッパ１２８の外周部１２８ｂにはポリシリコン膜１１５が埋め込まれている。ストッパ１２８の平面形状を図１（ｃ）に示す。【００２６】
尚、第１の実施形態においては、ストッパ１２８の凹部１２８ａの底面と、ストッパ１２８を除く第１の積層膜１３１（具体的にはシリコン窒化膜１１４）における第２の積層膜１３２に対向する面とは面一である。また、ポリシリコン膜１１５は、ストッパ１２８の外周部１２８ｂにおける凹部１２８ａに隣接する領域にも形成されている。【００２７】
第１の実施形態に係るコンデンサマイクロホンによると、第１の積層膜１３１のストッパ１２８の中心部に、エアギャップ１２５と接続する凹部１２８ａが設けられているため、第１の積層膜１３１と第２の積層膜１３２とが接近した場合にも、各ストッパ１２８と第２の積層膜１３２との接触面積を低減することができる。このため、エアギャップ１２５内に水分を含む異物等が侵入したとしても、当該異物等の表面張力が小さくなるため、スティッキング現象を確実に抑制することができる。従って、ストッパ数を増やした場合にも、ストッパサイズを変更することなく、良好なスティッキング耐性を持つ高性能なコンデンサマイクロホンを実現することができる。【００２８】
同様に、第１の実施形態に係るコンデンサマイクロホンによると、第１の積層膜１３１と第２の積層膜１３２とがエッチング液又は洗浄液等の表面張力によって張り付いてしまうという問題も、前述の本発明のストッパ構造によって解決することができる。すなわち、製造時にも強いスティッキング耐性を発揮できるコンデンサマイクロホンを得ることができる。【００２９】
図２（ａ）は、本実施形態の好ましいストッパ構造を拡大して示す断面図である。すなわち、図２（ａ）に示すように、本実施形態において、ストッパ１２８の外周部１２８ｂにはポリシリコン膜１１５が確実に埋め込まれていることが好ましい。【００３０】
一方、図２（ｂ）及び図２（ｃ）は、本実施形態のストッパ構造の他のバリエーションを拡大して示す断面図である。すなわち、図２（ｂ）に示すように、本実施形態において、ストッパ１２８の外周部１２８ｂにおいて、シリコン窒化膜１１４のオーバーハングに起因して、ポリシリコン膜１１５が埋まっていないボイド１２９が形成されていてもよい。また、図２（ｃ）に示すように、ストッパ１２８の外周部１２８ｂの全体がシリコン窒化膜１１４から構成された構造、つまりストッパ１２８の外周部１２８ｂにポリシリコン膜１１５が埋まっていない構造であってもよい。【００３１】
本実施形態において、ストッパ１２８の外周部１２８ｂにポリシリコン膜１１５が埋め込まれている構造、つまり図２（ａ）に示す構造が図２（ｂ）及び図２（ｃ）に示す構造よりも好ましい理由は次の通りである。すなわち、ポリシリコン膜は、シリコン窒化膜と比べて低応力の膜である。そのため、ストッパ１２８の外周部１２８ｂの全体がシリコン窒化膜１１４から構成された構造、又はストッパ１２８の外周部１２８ｂにポリシリコン膜１１５が埋まっていないボイド１２９が形成された構造では、機械的に高ストレスな状態となるため、ストッパ１２８の特性上、例えばストッパ１２８そのものが破壊してしまう等の問題が生じる可能性がある。従って、本実施形態のストッパ構造は、ストッパ１２８の外周部１２８ｂにポリシリコン膜１１５が確実に埋め込まれている構造である方が、機械的に低ストレスになるという効果が得られる点で好ましい。【００３２】
また、本実施形態のように、第１の積層膜１３１の下面（具体的にはポリシリコン膜１１５における第２の積層膜１３２に対向する面）、及び第２の積層膜１３２の上面（具体的にはシリコン酸化膜１０５における第１の積層膜１３１に対向する面）のそれぞれにシリコン窒化膜１１４及び１０７が形成されていることが好ましい。このようにすると、シリコン窒化膜の引っ張り応力が強いため、当該シリコン窒化膜によって、各積層膜１３１及び１３２の復元力（本来の形状に戻ろうとする力）を向上させることができる。【００３３】
また、本実施形態のように、第２の積層膜１３２中においてエレクトレット膜として機能するシリコン酸化膜１０５の上面、側面及び下面はそれぞれ、シリコン窒化膜１０４及び１０７によって覆われていることが好ましい。このようにすると、シリコン酸化膜１０５に帯電した電荷が逃げることを防ぐことができる。【００３４】
次に、本発明の第１の実施形態に係るコンデンサマイクロホンの製造方法について、図３（ａ）、（ｂ）、図４（ａ）、（ｂ）、図５（ａ）、（ｂ）、図６（ａ）、（ｂ）、図７（ａ）、（ｂ）及び図８（ａ）、（ｂ）の各工程断面図を参照しながら説明する。尚、レジスト膜の除去工程については通常の処理を行うので、説明を省略している。また、以下の説明における膜厚等の数値、膜種等の材質、エッチング方法等の製法などがいずれも例示であることは言うまでもない。【００３５】
まず、図３（ａ）に示すように、（１００）面を主面とし、比抵抗が１０〜１５Ω・ｃｍのシリコン単結晶からなるＰ型の半導体基板１００上に、例えば厚さ１０００ｎｍの保護酸化膜（第１のシリコン酸化膜）１０１を形成する。その後、保護酸化膜１０１上に、減圧ＣＶＤを用いて、第２電極（振動電極）となるＰ型のポリシリコン膜（第１の導電性ポリシリコン膜）１０２を厚さ３００ｎｍ成長させる。ポリシリコン膜１０２には、例えばリンが濃度２×１０20〜３×１０20ａｔｏｍｓ／ｃｍ3 でドープされている。その後、フォトリソグラフィ用マスク１０３を用いてレジストパターン（図示省略）を形成し、当該レジストパターンをマスクとしてポリシリコン膜１０２を例えばドライエッチングによって所定の形状に加工する。その後、前記レジストパターンを剥離除去する。その後、保護酸化膜１０１上及びポリシリコン膜１０２上に絶縁膜として例えばシリコン窒化膜（第１のシリコン窒化膜）１０４を厚さ１００ｎｍ成長させる。尚、この時点で、半導体基板１００の裏面にも保護酸化膜１０１、ポリシリコン膜１０２及びシリコン窒化膜１０４が形成されている。【００３６】
次に、図３（ｂ）に示すように、減圧ＣＶＤを用いて、シリコン窒化膜１０４の上にＴＥＯＳ（tetraethylorthosilicate ）膜（第２のシリコン酸化膜）１０５を厚さ１０００ｎｍ成長させる。このとき、半導体基板１００の裏面にもＴＥＯＳ膜１０５が形成される。その後、フォトリソグラフィ用マスク１０６を用いてレジストパターン（図示省略）を形成し、当該レジストパターンをマスクとしてＴＥＯＳ膜１０５を例えばドライエッチングによって所定の形状に加工する。その後、前記レジストパターンを剥離除去する。【００３７】
次に、図４（ａ）に示すように、ＴＥＯＳ膜１０５上に絶縁膜として例えばシリコン窒化膜（第２のシリコン窒化膜）１０７を厚さ１００ｎｍ成長させる。このとき、半導体基板１００の裏面にもシリコン窒化膜１０７が形成される。その後、フォトリソグラフィ用マスク１０８を用いてレジストパターン（図示省略）を形成し、当該レジストパターンをマスクとしてシリコン窒化膜１０７を例えばドライエッチングによって所定の形状に加工する。これにより、ポリシリコン膜１０２、シリコン窒化膜１０４、シリコン酸化膜１０５及びシリコン窒化膜１０７からなる第２の積層膜１３２が形成される。また、ここで、第２電極用パッド形成領域のシリコン窒化膜１０７を除去しておく。その後、前記レジストパターンを剥離除去する。【００３８】
次に、図４（ｂ）に示すように、シリコン窒化膜１０７の上に常圧ＣＶＤ酸化膜、例えばＢＰＳＧ膜（第３のシリコン酸化膜）１０９を厚さ３０００ｎｍ成長させる。尚、後工程においてＢＰＳＧ膜１０９の一部をエッチング除去することによりエアギャップが形成される。すなわち、ＢＰＳＧ膜１０９は犠牲層としての役割を果たす。その後、フォトリソグラフィ用マスク１１０を用いてレジストパターン（図示省略）を形成し、当該レジストパターンをマスクとしてＢＰＳＧ膜１０９に対して例えばドライエッチングを行い、それによってストッパ形成用の窪み１１１を形成する。窪み１１１の深さは、例えば１５００ｎｍである。ここで、第２電極用パッド形成領域のＢＰＳＧ膜１０９を所定の厚さだけ除去しておく。その後、前記レジストパターンを剥離除去する。窪み１１１の平面形状を図９に示す。図９に示すように、窪み１１１は、ＢＰＳＧ膜１０９からなる略円状の凸部が中心に残るように、当該凸部周辺のＢＰＳＧ膜１０９を略円環状に掘り下げることによって形成されている。【００３９】
次に、図５（ａ）に示すように、フォトリソグラフィ用マスク１１２を用いてレジストパターン（図示省略）を形成し、当該レジストパターンをマスクとしてＢＰＳＧ膜１０９を例えばドライエッチングによって加工することにより、第２電極（振動電極）となるポリシリコン膜１０２に達する第２電極用パッド開口部１１３をＢＰＳＧ膜１０９に形成する。その後、前記レジストパターンを剥離除去する。【００４０】
次に、図５（ｂ）に示すように、窪み１１１の内部及び第２電極用パッド開口部１１３の内部を含むＢＰＳＧ膜１０９の全面に、例えば絶縁膜としてシリコン窒化膜（第３のシリコン窒化膜）１１４を厚さ１００ｎｍ形成する。その後、シリコン窒化膜１１４の上に、減圧ＣＶＤを用いて、第１電極（固定電極）となるＰ型のポリシリコン膜（第２の導電性ポリシリコン膜）１１５を厚さ１０００ｎｍ成長させる。ポリシリコン膜１１５には、例えばリンが濃度１×１０20〜２×１０20ａｔｏｍｓ／ｃｍ3 でドープされている。ここで、半導体基板１００の裏面にもシリコン窒化膜１１４及びポリシリコン膜１１５が形成される。その後、フォトリソグラフィ用マスク１１６を用いてレジストパターン（図示省略）を形成し、シリコン窒化膜１１４及びポリシリコン膜１１５を例えばドライエッチングによって所定の形状に加工する。これにより、図１（ａ）及び図１（ｃ）に示す本発明のストッパ１２８が形成される。その後、前記レジストパターンを剥離除去する。【００４１】
次に、図６（ａ）に示すように、ポリシリコン膜１１５の上及び第２電極用パッド開口部１１３の内部を含むＢＰＳＧ膜１０９の全面に、厚さ１５０ｎｍのシリコン窒化膜（第４のシリコン窒化膜）１１７を形成する。このとき、半導体基板１００の裏面にもシリコン窒化膜１１７が形成される。以下、シリコン窒化膜１１７を含む基板裏面の多層膜を基板裏面多層膜１２０と称する。その後、フォトリソグラフィ用マスク１１８を用いてレジストパターン（図示省略）を形成し、当該レジストパターンをマスクとしてシリコン窒化膜１１７を例えばドライエッチングによって所定の形状に加工する。これにより、シリコン窒化膜１１４、ポリシリコン膜１１５及びシリコン窒化膜１１７からなる第１の積層膜１３１が形成される。その後、前記レジストパターンを剥離除去する。【００４２】
次に、図６（ｂ）に示すように、シリコン窒化膜１１７の上及び第２電極用パッド開口部１１３の内部を含むＢＰＳＧ膜１０９の全面に保護膜として機能するＦＳＧ（fluorosilicate glass）膜（第４のシリコン酸化膜）１１９を厚さ５００ｎｍ成長させる。【００４３】
次に、図７（ａ）に示すように、例えばバックグラインド設備を使用して基板裏面多層膜１２０を剥離除去して、半導体基板１００の裏面を露出させる。【００４４】
次に、図７（ｂ）に示すように、半導体基板１００の裏面上に保護膜として機能するシリコン酸化膜（第５のシリコン酸化膜）１２１を厚さ５００ｎｍ成長させる。その後、フォトリソグラフィ用マスク１２２を用いてレジストパターン（図示省略）を形成し、当該レジストパターンをマスクとしてシリコン酸化膜１２１を例えばドライエッチングによって所定の形状に加工する。【００４５】
次に、図８（ａ）に示すように、シリコン酸化膜１２１を保護膜として、半導体基板１００に対してＴＭＡＨ（tetramethyl ammonium hydroxide）などの薬液を用いて異方性エッチングを行うことにより、半導体基板１００の中央部を貫通する基板除去部１２３を形成する。【００４６】
次に、図８（ｂ）に示すように、各積層膜１３１及び１３２等が形成された半導体基板１００（チップ）をＨＦ原液に浸すことによって、保護膜として機能するＦＳＧ膜１１９、シリコン酸化膜１２１、ＢＰＳＧ膜１０９（所定の部分）及び保護酸化膜１０１（所定の部分）をウェットエッチングにより除去する。これにより、第１の積層膜１３１と第２の積層膜１３２との間に、音孔１２４と接続するエアギャップ１２５が形成される。【００４７】
最後に、シリコン窒化膜１０４及び１０７によって覆われたエレクトレット膜としてのシリコン酸化膜１０５に電荷を与えて着電させることによって、コンデンサマイクロホンが完成する。【００４８】
（第２の実施形態）
以下、本発明の第２の実施形態に係るコンデンサマイクロホンについて、図１０（ａ）〜（ｃ）を参照しながら説明する。【００４９】
第２の実施形態に係るコンデンサマイクロホンは、図１０（ａ）の断面図に示すように、中央に基板除去部２２３を有する半導体基板２００、言い換えると、メンブレン領域２２６とその周辺領域（メンブレン領域２２６の外側領域の一部）２２７とからなる半導体基板２００を有している。半導体基板２００としては、例えば、（１００）面を主面とし、比抵抗が１０〜１５Ω・ｃｍのシリコン単結晶を用いている。半導体基板２００における周辺領域２２７の上には、保護酸化膜（第１のシリコン酸化膜）２０１が形成されている。また、半導体基板２００におけるメンブレン領域２２６の上及び保護酸化膜２０１の上には、ポリシリコン膜（第１の導電性ポリシリコン膜）２０２、シリコン窒化膜（第１のシリコン窒化膜）２０４、シリコン酸化膜（第２のシリコン酸化膜）２０５及びシリコン窒化膜（第２のシリコン窒化膜）２０７からなる積層膜（第２の積層膜）２３２が形成されている。ここで、ポリシリコン膜２０２は第２電極（振動電極）であり、シリコン窒化膜２０４の下に形成されている。また、シリコン窒化膜２０４はシリコン酸化膜２０５の下面を覆うように形成されていると共に、シリコン窒化膜２０７はシリコン酸化膜２０５の上面及び側面を覆うように形成されている。尚、シリコン酸化膜２０５は電荷を蓄えており、エレクトレット膜として機能する。【００５０】
また、図１０（ａ）に示すように、第２の積層膜２３２の上には、シリコン窒化膜（第３のシリコン窒化膜）２１４、ポリシリコン膜（第２の導電性ポリシリコン膜）２１５及びシリコン窒化膜（第４のシリコン窒化膜）２１７からなる積層膜（第１の積層膜）２３１が形成されている。第１の積層膜２３１には、貫通孔である音孔２２４が形成されている。音孔２２４の平面形状を図１０（ｂ）に示す。ここで、ポリシリコン膜２１５は第１電極（固定電極）であり、シリコン窒化膜２１４はポリシリコン膜２１５の下面を覆うように形成されており、シリコン窒化膜２１７はポリシリコン膜２１５の上面及び側面を覆うように形成されている。また、第１の積層膜２３１と第２の積層膜２３２との間には、常圧ＣＶＤ酸化膜、例えばＢＰＳＧ膜（第３のシリコン酸化膜）２０９の一部をエッチング除去して形成されたエアギャップ２２５が形成されている。尚、エッチング除去されずに残存するＢＰＳＧ膜２０９は、第１の積層膜２３１を支持する支持層としての役割を果たす。また、ＢＰＳＧ膜２０９には、第２電極（振動電極）となるポリシリコン膜２０２に達する第２電極用パッド開口部２１３が形成されている。【００５１】
第２の実施形態の特徴として、第１の積層膜２３１は、第２の積層膜２３２に向かって突き出た複数のストッパ２２８を有しており、各ストッパ２２８の中心部には、エアギャップ２２５と接続する凹部２２８ａが設けられている。ストッパ２２８の高さは例えば１５００ｎｍ程度であり、ストッパ２２８の直径は例えば４μｍ程度であり、凹部２２８ａの直径（底面の直径）は例えば３μｍ程度であり、ストッパ２２８の密度は例えば１個／３５０００μｍ2 〜１個／１８００００μｍ2 程度である。具体的には、各ストッパ２２８は、第２の積層膜２３２に向かって凸形状に加工されたシリコン窒化膜２１４（第１の積層膜２３１の一部）と、当該加工により生じた溝２２８ｃに埋め込まれたポリシリコン膜２１５とから構成されている。また、各ストッパ２２８の外周部２２８ｂは、他の部分と比べて第２の積層膜２３２の方にさらに１５０〜３００ｎｍ程度突き出ており、この外周部２２８ｂに囲まれるように凹部２２８ａが形成されている。ストッパ２２８の平面形状を図１０（ｃ）に示す。【００５２】
尚、第１の実施形態と異なり、各ストッパ２２８の外周部２２８ｂにおける凹部２２８ａに隣接する領域にはポリシリコン膜２１５は埋め込まれていない。【００５３】
また、第２の実施形態のストッパ２２８においては、第１の実施形態と異なり、ストッパ２２８の凹部２２８ａの底面と、ストッパ２２８を除く第１の積層膜２３１（具体的にはシリコン窒化膜２１４）における第２の積層膜２３２に対向する面とは異なる高さに位置する。言い換えると、第１の実施形態においては、図１（ａ）に示すように、ストッパ１２８の凹部１２８ａは、ストッパ１２８を除く第１の積層膜１３１における第２の積層膜１３２に対向する面まで達していたのに対して、第２の実施形態においては、図１０（ａ）に示すように、ストッパ２２８の凹部２２８ａは、ストッパ２２８を除く第１の積層膜２３１における第２の積層膜２３２に対向する面まで達していない。すなわち、ストッパ２２８を除く第１の積層膜２３１における第２の積層膜２３２に対向する面と比べて、凹部２２８ａの底面の方が第２の積層膜２３２のより近くに位置している。これにより、第２の実施形態のストッパ２２８においては、ストッパ２２８を除く第１の積層膜２３１における第２の積層膜２３２に対向する面から凹部２２８ａの底面までの範囲に亘ってポリシリコン膜２１５が埋め込まれた構造が得られる。【００５４】
第２の実施形態に係るコンデンサマイクロホンによると、第１の積層膜２３１のストッパ２２８の中心部に、エアギャップ２２５と接続する凹部２２８ａが設けられているため、第１の積層膜２３１と第２の積層膜２３２とが接近した場合にも、各ストッパ２２８と第２の積層膜２３２との接触面積を低減することができる。このため、エアギャップ２２５内に水分を含む異物等が侵入したとしても、当該異物等の表面張力が小さくなるため、スティッキング現象を確実に抑制することができる。従って、ストッパ数を増やした場合にも、ストッパサイズを変更することなく、良好なスティッキング耐性を持つ高性能なコンデンサマイクロホンを実現することができる。【００５５】
同様に、第２の実施形態に係るコンデンサマイクロホンによると、第１の積層膜２３１と第２の積層膜２３２とがエッチング液又は洗浄液等の表面張力によって張り付いてしまうという問題も、前述の本発明のストッパ構造によって解決することができる。すなわち、製造時にも強いスティッキング耐性を発揮できるコンデンサマイクロホンを得ることができる。【００５６】
次に、本発明の第２の実施形態に係るコンデンサマイクロホンの製造方法について、図１１（ａ）、（ｂ）、図１２（ａ）、（ｂ）、図１３（ａ）、（ｂ）、図１４（ａ）、（ｂ）、図１５（ａ）、（ｂ）及び図１６（ａ）、（ｂ）の各工程断面図を参照しながら説明する。尚、レジスト膜の除去工程については通常の処理を行うので、説明を省略している。また、以下の説明における膜厚等の数値、膜種等の材質、エッチング方法等の製法などがいずれも例示であることは言うまでもない。【００５７】
まず、図１１（ａ）に示すように、（１００）面を主面とし、比抵抗が１０〜１５Ω・ｃｍのシリコン単結晶からなるＰ型の半導体基板２００上に、例えば厚さ１０００ｎｍの保護酸化膜（第１のシリコン酸化膜）２０１を形成する。その後、保護酸化膜２０１上に、減圧ＣＶＤを用いて、第２電極（振動電極）となるＰ型のポリシリコン膜（第１の導電性ポリシリコン膜）２０２を厚さ３００ｎｍ成長させる。ポリシリコン膜２０２には、例えばリンが濃度２×１０20〜３×１０20ａｔｏｍｓ／ｃｍ3 でドープされている。その後、フォトリソグラフィ用マスク２０３を用いてレジストパターン（図示省略）を形成し、当該レジストパターンをマスクとしてポリシリコン膜２０２を例えばドライエッチングによって所定の形状に加工する。その後、前記レジストパターンを剥離除去する。その後、保護酸化膜２０１上及びポリシリコン膜２０２上に絶縁膜として例えばシリコン窒化膜（第１のシリコン窒化膜）２０４を厚さ１００ｎｍ成長させる。尚、この時点で、半導体基板２００の裏面にも保護酸化膜２０１、ポリシリコン膜２０２及びシリコン窒化膜２０４が形成されている。【００５８】
次に、図１１（ｂ）に示すように、減圧ＣＶＤを用いて、シリコン窒化膜２０４の上にＴＥＯＳ膜（第２のシリコン酸化膜）２０５を厚さ１０００ｎｍ成長させる。このとき、半導体基板２００の裏面にもＴＥＯＳ膜２０５が形成される。その後、フォトリソグラフィ用マスク２０６を用いてレジストパターン（図示省略）を形成し、当該レジストパターンをマスクとしてＴＥＯＳ膜２０５を例えばドライエッチングによって所定の形状に加工する。その後、前記レジストパターンを剥離除去する。【００５９】
次に、図１２（ａ）に示すように、ＴＥＯＳ膜２０５上に絶縁膜として例えばシリコン窒化膜（第２のシリコン窒化膜）２０７を厚さ１００ｎｍ成長させる。このとき、半導体基板２００の裏面にもシリコン窒化膜２０７が形成される。その後、フォトリソグラフィ用マスク２０８を用いてレジストパターン（図示省略）を形成し、当該レジストパターンをマスクとしてシリコン窒化膜２０７を例えばドライエッチングによって所定の形状に加工する。これにより、ポリシリコン膜２０２、シリコン窒化膜２０４、シリコン酸化膜２０５及びシリコン窒化膜２０７からなる第２の積層膜２３２が形成される。また、ここで、第２電極用パッド形成領域のシリコン窒化膜２０７を除去しておく。その後、前記レジストパターンを剥離除去する。【００６０】
次に、図１２（ｂ）に示すように、シリコン窒化膜２０７の上に常圧ＣＶＤ酸化膜、例えばＢＰＳＧ膜（第３のシリコン酸化膜）２０９を厚さ３０００ｎｍ成長させる。尚、後工程においてＢＰＳＧ膜２０９の一部をエッチング除去することによりエアギャップが形成される。すなわち、ＢＰＳＧ膜２０９は犠牲層としての役割を果たす。その後、フォトリソグラフィ用マスク２１０を用いてレジストパターン（図示省略）を形成し、当該レジストパターンをマスクとしてＢＰＳＧ膜２０９に対して例えばドライエッチングを行い、それによってストッパ形成用の窪み２１１を形成する。窪み２１１の深さは、例えば１５００ｎｍである。ここで、第２電極用パッド形成領域のＢＰＳＧ膜２０９を所定の厚さだけ除去しておく。その後、前記レジストパターンを剥離除去する。【００６１】
本実施形態においては、窪み２１１を形成する際に、ドライエッチング条件を最適化することによって、窪み２１１を形成すると同時に、窪み２１１の底面周縁部をさらに掘り下げてサブトレンチ２１１ａを形成する。サブトレンチ２１１ａの深さは、窪み２１１の深さの１０％以上で且つ２０％以下の深さ（つまり１５０ｎｍ以上で且つ３００ｎｍ以下の深さ）である。窪み２１１の平面形状を図１７に示す。図１７に示すように、窪み２１１内においては、中心部にＢＰＳＧ膜２０９からなる略円状の低い凸部が存在し、当該凸部周辺のＢＰＳＧ膜２０９を略円環状にさらに掘り下げることによってサブトレンチ２１１ａが形成されている。【００６２】
次に、図１３（ａ）に示すように、フォトリソグラフィ用マスク２１２を用いてレジストパターン（図示省略）を形成し、当該レジストパターンをマスクとしてＢＰＳＧ膜２０９を例えばドライエッチングによって加工することにより、第２電極（振動電極）となるポリシリコン膜２０２に達する第２電極用パッド開口部２１３をＢＰＳＧ膜２０９に形成する。その後、前記レジストパターンを剥離除去する。【００６３】
次に、図１３（ｂ）に示すように、窪み２１１の内部及び第２電極用パッド開口部２１３の内部を含むＢＰＳＧ膜２０９の全面に、例えば絶縁膜としてシリコン窒化膜（第３のシリコン窒化膜）２１４を厚さ１００ｎｍ形成する。その後、シリコン窒化膜２１４の上に、減圧ＣＶＤを用いて、第１電極（固定電極）となるＰ型のポリシリコン膜（第２の導電性ポリシリコン膜）２１５を厚さ１０００ｎｍ成長させる。ポリシリコン膜２１５には、例えばリンが濃度１×１０20〜２×１０20ａｔｏｍｓ／ｃｍ3 でドープされている。ここで、半導体基板２００の裏面にもシリコン窒化膜２１４及びポリシリコン膜２１５が形成される。その後、フォトリソグラフィ用マスク２１６を用いてレジストパターン（図示省略）を形成し、シリコン窒化膜２１４及びポリシリコン膜２１５を例えばドライエッチングによって所定の形状に加工する。これにより、図１０（ａ）及び図１０（ｃ）に示す本発明のストッパ２２８が形成される。その後、前記レジストパターンを剥離除去する。【００６４】
次に、図１４（ａ）に示すように、ポリシリコン膜２１５の上及び第２電極用パッド開口部２１３の内部を含むＢＰＳＧ膜２０９の全面に、厚さ１５０ｎｍのシリコン窒化膜（第４のシリコン窒化膜）２１７を形成する。このとき、半導体基板２００の裏面にもシリコン窒化膜２１７が形成される。以下、シリコン窒化膜２１７を含む基板裏面の多層膜を基板裏面多層膜２２０と称する。その後、フォトリソグラフィ用マスク２１８を用いてレジストパターン（図示省略）を形成し、当該レジストパターンをマスクとしてシリコン窒化膜２１７を例えばドライエッチングによって所定の形状に加工する。これにより、シリコン窒化膜２１４、ポリシリコン膜２１５及びシリコン窒化膜２１７からなる第１の積層膜２３１が形成される。その後、前記レジストパターンを剥離除去する。【００６５】
次に、図１４（ｂ）に示すように、シリコン窒化膜２１７の上及び第２電極用パッド開口部２１３の内部を含むＢＰＳＧ膜２０９の全面に保護膜として機能するＦＳＧ膜（第４のシリコン酸化膜）２１９を厚さ５００ｎｍ成長させる。【００６６】
次に、図１５（ａ）に示すように、例えばバックグラインド設備を使用して基板裏面多層膜２２０を剥離除去して、半導体基板２００の裏面を露出させる。【００６７】
次に、図１５（ｂ）に示すように、半導体基板２００の裏面上に保護膜として機能するシリコン酸化膜（第５のシリコン酸化膜）２２１を厚さ５００ｎｍ成長させる。その後、フォトリソグラフィ用マスク２２２を用いてレジストパターン（図示省略）を形成し、当該レジストパターンをマスクとしてシリコン酸化膜２２１を例えばドライエッチングによって所定の形状に加工する。【００６８】
次に、図１６（ａ）に示すように、シリコン酸化膜２２１を保護膜として、半導体基板２００に対してＴＭＡＨなどの薬液を用いて異方性エッチングを行うことにより、半導体基板２００の中央部を貫通する基板除去部２２３を形成する。【００６９】
次に、図１６（ｂ）に示すように、各積層膜２３１及び２３２等が形成された半導体基板２００（チップ）をＨＦ原液に浸すことによって、保護膜として機能するＦＳＧ膜２１９、シリコン酸化膜２２１、ＢＰＳＧ膜２０９（所定の部分）及び保護酸化膜２０１（所定の部分）をウェットエッチングにより除去する。これにより、第１の積層膜２３１と第２の積層膜２３２との間に、音孔２２４と接続するエアギャップ２２５が形成される。【００７０】
最後に、シリコン窒化膜２０４及び２０７によって覆われたエレクトレット膜としてのシリコン酸化膜２０５に電荷を与えて着電させることによって、コンデンサマイクロホンが完成する。【００７１】
（第３の実施形態）
以下、本発明の第３の実施形態に係るコンデンサマイクロホンについて、図１８（ａ）〜（ｃ）を参照しながら説明する。【００７２】
第３の実施形態に係るコンデンサマイクロホンは、図１８（ａ）の断面図に示すように、中央に基板除去部３２４を有する半導体基板３００、言い換えると、メンブレン領域３２７とその周辺領域（メンブレン領域３２７の外側領域の一部）３２８とからなる半導体基板３００を有している。半導体基板３００としては、例えば、（１００）面を主面とし、比抵抗が１０〜１５Ω・ｃｍのシリコン単結晶を用いている。半導体基板３００における周辺領域３２８の上には、保護酸化膜（第１のシリコン酸化膜）３０１が形成されている。また、半導体基板３００におけるメンブレン領域３２７の上及び保護酸化膜３０１の上には、ポリシリコン膜（第１の導電性ポリシリコン膜）３０２、シリコン窒化膜（第１のシリコン窒化膜）３０４、シリコン酸化膜（第２のシリコン酸化膜）３０５及びシリコン窒化膜（第２のシリコン窒化膜）３０７からなる積層膜（第２の積層膜）３３２が形成されている。ここで、ポリシリコン膜３０２は第２電極（振動電極）であり、シリコン窒化膜３０４の下に形成されている。また、シリコン窒化膜３０４はシリコン酸化膜３０５の下面を覆うように形成されていると共に、シリコン窒化膜３０７はシリコン酸化膜３０５の上面及び側面を覆うように形成されている。尚、シリコン酸化膜３０５は電荷を蓄えており、エレクトレット膜として機能する。【００７３】
また、図１８（ａ）に示すように、第２の積層膜３３２の上には、シリコン窒化膜（第３のシリコン窒化膜）３１５、ポリシリコン膜（第２の導電性ポリシリコン膜）３１６及びシリコン窒化膜（第４のシリコン窒化膜）３１８からなる積層膜（第１の積層膜）３３１が形成されている。第１の積層膜３３１には、貫通孔である音孔３２５が形成されている。音孔３２５の平面形状を図１８（ｂ）に示す。ここで、ポリシリコン膜３１６は第１電極（固定電極）であり、シリコン窒化膜３１５はポリシリコン膜３１６の下面を覆うように形成されており、シリコン窒化膜３１８はポリシリコン膜３１６の上面及び側面を覆うように形成されている。また、第１の積層膜３３１と第２の積層膜３３２との間には、常圧ＣＶＤ酸化膜、例えばＢＰＳＧ膜（第３のシリコン酸化膜）３０９の一部をエッチング除去して形成されたエアギャップ３２６が形成されている。尚、エッチング除去されずに残存するＢＰＳＧ膜３０９は、第１の積層膜３３１を支持する支持層としての役割を果たす。また、ＢＰＳＧ膜３０９には、第２電極（振動電極）となるポリシリコン膜３０２に達する第２電極用パッド開口部３１４が形成されている。【００７４】
第３の実施形態の特徴として、第１の積層膜３３１は、第２の積層膜３３２に向かって突き出た複数のストッパ３２９を有しており、各ストッパ３２９の中心部には、エアギャップ３２６と接続する凹部３２９ａが設けられている。ストッパ３２９の高さは例えば１５００ｎｍ程度であり、ストッパ３２９の直径は例えば４μｍ程度であり、凹部３２９ａの直径は例えば３μｍ程度であり、ストッパ３２９の密度は例えば１個／３５０００μｍ2 〜１個／１８００００μｍ2 程度である。具体的には、各ストッパ３２９は、第２の積層膜３３２に向かって凸形状に加工されたシリコン窒化膜３１５（第１の積層膜３３１の一部）と、当該加工により生じた溝３２９ｃに埋め込まれたポリシリコン膜３１６とから構成されている。また、各ストッパ３２９の外周部３２９ｂは、他の部分と比べて第２の積層膜３３２の方にさらに１５０〜３００ｎｍ程度突き出ており、この外周部３２９ｂに囲まれるように凹部３２９ａが形成されている。ストッパ３２９の平面形状を図１８（ｃ）に示す。【００７５】
尚、第１の実施形態と異なり、各ストッパ３２９の外周部３２９ｂにおける凹部３２９ａに隣接する領域にはポリシリコン膜３１６は埋め込まれていない。【００７６】
また、第３の実施形態のストッパ３２９においては、第１の実施形態と異なり、ストッパ３２９の凹部３２９ａの底面と、ストッパ３２９を除く第１の積層膜３３１（具体的にはシリコン窒化膜３１５）における第２の積層膜３３２に対向する面とは異なる高さに位置する。言い換えると、第１の実施形態においては、図１（ａ）に示すように、ストッパ１２８の凹部１２８ａは、ストッパ１２８を除く第１の積層膜１３１における第２の積層膜１３２に対向する面まで達していたのに対して、第３の実施形態においては、図１８（ａ）に示すように、ストッパ３２９の凹部３２９ａは、ストッパ３２９を除く第１の積層膜３３１における第２の積層膜３３２に対向する面まで達していない。すなわち、ストッパ３２９を除く第１の積層膜３３１における第２の積層膜３３２に対向する面と比べて、凹部３２９ａの底面の方が第２の積層膜３３２のより近くに位置している。これにより、第３の実施形態のストッパ３２９においては、ストッパ３２９を除く第１の積層膜３３１における第２の積層膜３３２に対向する面から凹部３２９ａの底面までの範囲に亘ってポリシリコン膜３１６が埋め込まれた構造が得られる。【００７７】
第３の実施形態に係るコンデンサマイクロホンによると、第１の積層膜３３１のストッパ３２９の中心部に、エアギャップ３２６と接続する凹部３２９ａが設けられているため、第１の積層膜３３１と第２の積層膜３３２とが接近した場合にも、各ストッパ３２９と第２の積層膜３３２との接触面積を低減することができる。このため、エアギャップ３２６内に水分を含む異物等が侵入したとしても、当該異物等の表面張力が小さくなるため、スティッキング現象を確実に抑制することができる。従って、ストッパ数を増やした場合にも、ストッパサイズを変更することなく、良好なスティッキング耐性を持つ高性能なコンデンサマイクロホンを実現することができる。【００７８】
同様に、第３の実施形態に係るコンデンサマイクロホンによると、第１の積層膜３３１と第２の積層膜３３２とがエッチング液又は洗浄液等の表面張力によって張り付いてしまうという問題も、前述の本発明のストッパ構造によって解決することができる。すなわち、製造時にも強いスティッキング耐性を発揮できるコンデンサマイクロホンを得ることができる。【００７９】
次に、本発明の第３の実施形態に係るコンデンサマイクロホンの製造方法について、図１９（ａ）、（ｂ）、図２０（ａ）、（ｂ）、図２１（ａ）、（ｂ）、図２２（ａ）、（ｂ）、図２３（ａ）、（ｂ）、図２４（ａ）、（ｂ）及び図２５の各工程断面図を参照しながら説明する。尚、レジスト膜の除去工程については通常の処理を行うので、説明を省略している。また、以下の説明における膜厚等の数値、膜種等の材質、エッチング方法等の製法などがいずれも例示であることは言うまでもない。【００８０】
まず、図１９（ａ）に示すように、（１００）面を主面とし、比抵抗が１０〜１５Ω・ｃｍのシリコン単結晶からなるＰ型の半導体基板３００上に、例えば厚さ１０００ｎｍの保護酸化膜（第１のシリコン酸化膜）３０１を形成する。その後、保護酸化膜３０１上に、減圧ＣＶＤを用いて、第２電極（振動電極）となるＰ型のポリシリコン膜（第１の導電性ポリシリコン膜）３０２を厚さ３００ｎｍ成長させる。ポリシリコン膜３０２には、例えばリンが濃度２×１０20〜３×１０20ａｔｏｍｓ／ｃｍ3 でドープされている。その後、フォトリソグラフィ用マスク３０３を用いてレジストパターン（図示省略）を形成し、当該レジストパターンをマスクとしてポリシリコン膜３０２を例えばドライエッチングによって所定の形状に加工する。その後、前記レジストパターンを剥離除去する。その後、保護酸化膜３０１上及びポリシリコン膜３０２上に絶縁膜として例えばシリコン窒化膜（第１のシリコン窒化膜）３０４を厚さ１００ｎｍ成長させる。尚、この時点で、半導体基板３００の裏面にも保護酸化膜３０１、ポリシリコン膜３０２及びシリコン窒化膜３０４が形成されている。【００８１】
次に、図１９（ｂ）に示すように、減圧ＣＶＤを用いて、シリコン窒化膜３０４の上にＴＥＯＳ膜（第２のシリコン酸化膜）３０５を厚さ１０００ｎｍ成長させる。このとき、半導体基板３００の裏面にもＴＥＯＳ膜３０５が形成される。その後、フォトリソグラフィ用マスク３０６を用いてレジストパターン（図示省略）を形成し、当該レジストパターンをマスクとしてＴＥＯＳ膜３０５を例えばドライエッチングによって所定の形状に加工する。その後、前記レジストパターンを剥離除去する。【００８２】
次に、図２０（ａ）に示すように、ＴＥＯＳ膜３０５上に絶縁膜として例えばシリコン窒化膜（第２のシリコン窒化膜）３０７を厚さ１００ｎｍ成長させる。このとき、半導体基板３００の裏面にもシリコン窒化膜３０７が形成される。その後、フォトリソグラフィ用マスク３０８を用いてレジストパターン（図示省略）を形成し、当該レジストパターンをマスクとしてシリコン窒化膜３０７を例えばドライエッチングによって所定の形状に加工する。これにより、ポリシリコン膜３０２、シリコン窒化膜３０４、シリコン酸化膜３０５及びシリコン窒化膜３０７からなる第２の積層膜３３２が形成される。また、ここで、第２電極用パッド形成領域のシリコン窒化膜３０７を除去しておく。その後、前記レジストパターンを剥離除去する。【００８３】
次に、図２０（ｂ）に示すように、シリコン窒化膜３０７の上に常圧ＣＶＤ酸化膜、例えばＢＰＳＧ膜（第３のシリコン酸化膜）３０９を厚さ３０００ｎｍ成長させる。尚、後工程においてＢＰＳＧ膜３０９の一部をエッチング除去することによりエアギャップが形成される。すなわち、ＢＰＳＧ膜３０９は犠牲層としての役割を果たす。その後、フォトリソグラフィ用マスク３１０を用いてレジストパターン（図示省略）を形成し、当該レジストパターンをマスクとしてＢＰＳＧ膜３０９に対して例えばドライエッチングを行い、それによってストッパ形成用の窪み３１１を形成する。窪み３１１の平面形状を図２６に示す。窪み３１１の深さは、例えば１５００ｎｍである。ここで、第２電極用パッド形成領域のＢＰＳＧ膜３０９を所定の厚さだけ除去しておく。その後、前記レジストパターンを剥離除去する。【００８４】
次に、図２１（ａ）に示すように、フォトリソグラフィ用マスク３１２を用いてレジストパターン（図示省略）を形成し、当該レジストパターンをマスクとしてＢＰＳＧ膜３０９に対して例えばドライエッチングを行い、窪み３１１の底面周縁部をさらに掘り下げてサブトレンチ３１１ａを形成した後、前記レジストパターンを剥離除去する。サブトレンチ３１１ａの深さは、窪み３１１の深さの１０％以上で且つ２０％以下の深さ（つまり１５０ｎｍ以上で且つ３００ｎｍ以下の深さ）である。サブトレンチ３１１ａが形成された窪み３１１の平面形状を図２７に示す。図２７に示すように、窪み３１１内においては、中心部にＢＰＳＧ膜３０９からなる略円状の低い凸部が存在し、当該凸部周辺のＢＰＳＧ膜３０９を略円環状にさらに掘り下げることによってサブトレンチ３１１ａが形成されている。【００８５】
次に、図２１（ｂ）に示すように、フォトリソグラフィ用マスク３１３を用いてレジストパターン（図示省略）を形成し、当該レジストパターンをマスクとしてＢＰＳＧ膜３０９を例えばドライエッチングによって加工することにより、第２電極（振動電極）となるポリシリコン膜３０２に達する第２電極用パッド開口部３１４をＢＰＳＧ膜３０９に形成する。その後、前記レジストパターンを剥離除去する。【００８６】
次に、図２２（ａ）に示すように、窪み３１１の内部及び第２電極用パッド開口部３１４の内部を含むＢＰＳＧ膜３０９の全面に、例えば絶縁膜としてシリコン窒化膜（第３のシリコン窒化膜）３１５を厚さ１００ｎｍ形成する。その後、シリコン窒化膜３１５の上に、減圧ＣＶＤを用いて、第１電極（固定電極）となるＰ型のポリシリコン膜（第２の導電性ポリシリコン膜）３１６を厚さ１０００ｎｍ成長させる。ポリシリコン膜３１６には、例えばリンが濃度１×１０20〜２×１０20ａｔｏｍｓ／ｃｍ3 でドープされている。ここで、半導体基板３００の裏面にもシリコン窒化膜３１５及びポリシリコン膜３１６が形成される。その後、フォトリソグラフィ用マスク３１７を用いてレジストパターン（図示省略）を形成し、シリコン窒化膜３１５及びポリシリコン膜３１６を例えばドライエッチングによって所定の形状に加工する。これにより、図１８（ａ）及び図１０（ｃ）に示す本発明のストッパ３２９が形成される。その後、前記レジストパターンを剥離除去する。【００８７】
次に、図２２（ｂ）に示すように、ポリシリコン膜３１６の上及び第２電極用パッド開口部３１４の内部を含むＢＰＳＧ膜３０９の全面に、厚さ１５０ｎｍのシリコン窒化膜（第４のシリコン窒化膜）３１８を形成する。このとき、半導体基板３００の裏面にもシリコン窒化膜３１８が形成される。以下、シリコン窒化膜３１８を含む基板裏面の多層膜を基板裏面多層膜３２１と称する。その後、フォトリソグラフィ用マスク３１９を用いてレジストパターン（図示省略）を形成し、当該レジストパターンをマスクとしてシリコン窒化膜３１８を例えばドライエッチングによって所定の形状に加工する。これにより、シリコン窒化膜３１５、ポリシリコン膜３１６及びシリコン窒化膜３１８からなる第１の積層膜３３１が形成される。その後、前記レジストパターンを剥離除去する。【００８８】
次に、図２３（ａ）に示すように、シリコン窒化膜３１８の上及び第２電極用パッド開口部３１４の内部を含むＢＰＳＧ膜３０９の全面に保護膜として機能するＦＳＧ膜（第４のシリコン酸化膜）３２０を厚さ５００ｎｍ成長させる。【００８９】
次に、図２３（ｂ）に示すように、例えばバックグラインド設備を使用して基板裏面多層膜３２１を剥離除去して、半導体基板３００の裏面を露出させる。【００９０】
次に、図２４（ａ）に示すように、半導体基板３００の裏面上に保護膜として機能するシリコン酸化膜（第５のシリコン酸化膜）３２２を厚さ５００ｎｍ成長させる。その後、フォトリソグラフィ用マスク３２３を用いてレジストパターン（図示省略）を形成し、当該レジストパターンをマスクとしてシリコン酸化膜３２２を例えばドライエッチングによって所定の形状に加工する。【００９１】
次に、図２４（ｂ）に示すように、シリコン酸化膜３２２を保護膜として、半導体基板３００に対してＴＭＡＨなどの薬液を用いて異方性エッチングを行うことにより、半導体基板３００の中央部を貫通する基板除去部３２４を形成する。【００９２】
次に、図２５に示すように、各積層膜３３１及び３３２等が形成された半導体基板３００（チップ）をＨＦ原液に浸すことによって、保護膜として機能するＦＳＧ膜３２０、シリコン酸化膜３２２、ＢＰＳＧ膜３０９（所定の部分）及び保護酸化膜３０１（所定の部分）をウェットエッチングにより除去する。これにより、第１の積層膜３３１と第２の積層膜３３２との間に、音孔３２５と接続するエアギャップ３２６が形成される。【００９３】
最後に、シリコン窒化膜３０４及び３０７によって覆われたエレクトレット膜としてのシリコン酸化膜３０５に電荷を与えて着電させることによって、コンデンサマイクロホンが完成する。【００９４】
尚、第１〜第３の実施形態において、エレクトレット型コンデンサマイクロホンを対象としたが、これに代えて、エレクトレットを用いない容量型コンデンサマイクロホンを対象としても、同様の効果が得られる。【００９５】
また、第１〜第３の実施形態において、Ｐ型の半導体基板を用いたが、これに代えて、Ｎ型の半導体基板を用いても良い。また、電極膜としてＰ型のポリシリコン膜を用いたが、ノンドープのポリシリコン膜を形成した後に当該ポリシリコン膜にイオン注入することによってＰ型のポリシリコン膜を形成しても良い。また、Ｐ型のポリシリコン膜に代えて、Ｎ型のポリシリコン膜を用いても良い。【００９６】
また、第１〜第３の実施形態においては、プロセスを限定して説明したが、例えば酸化膜を形成する場合における熱酸化とＣＶＤ、エッチングを行う場合におけるドライエッチングとウェットエッチング等のように、互換性を有するプロセス群の中から任意のプロセスを選択可能であることは言うまでもない。【００９７】
また、第１〜第３の実施形態において、ストッパ１２８、２２８及び３２９の平面形状を円形にしたが、当該平面形状は特に限定されるものではなく、ストッパ１２８、２２８及び３２９の平面形状を三角形、四角形、六角形又は八角形等の多角形に設定した場合にも、同様の効果が得られる。【００９８】
また、第３の実施形態に係るコンデンサマイクロホンの製造方法においては、９枚のフォトリソグラフィ用マスクを使用したが、第２の実施形態に係るコンデンサマイクロホンの製造方法においては、図１２（ｂ）の断面図に示す工程において、ドライエッチング条件を最適化することにより、窪み２１１と同時にサブトレンチ２１１ａを形成しているため、８枚のフォトリソグラフィ用マスクを使用するだけで、コンデンサマイクロホンを完成させることができる。すなわち、第２の実施形態に係るコンデンサマイクロホンの製造方法によれば、第３の実施形態に係るコンデンサマイクロホンの製造方法と比較して、工程数を低減できるという効果が得られる。【００９９】
また、第１〜第３の実施形態において、容量型のコンデンサマイクロホンを対象として説明したが、本発明は、これらの実施形態に限定されるものではなく、本発明の効果を奏する範囲において、種々の変形及び応用が可能である。すなわち、前述の各実施形態に係るコンデンサマイクロホンと基本構成を同じくする他のＭＥＭＳデバイス、例えば圧力センサなどに対して本発明を適用した場合にも、前述の各実施形態と同様の効果を得ることができる。尚、本願においては、例えばＣＭＯＳ（complementary metal-oxide semiconductor ）等の製造プロセス技術を利用して多数のチップが同時に製造されている基板（ウェハ）を分割することによって、容量型のコンデンサマイクロホンや圧力センサなどのデバイスを製造する技術をＭＥＭＳ技術と称し、このようなＭＥＭＳ技術を用いて製造されたデバイスをＭＥＭＳデバイスと称する。また、容量型のコンデンサマイクロホンや圧力センサなどのＭＥＭＳデバイス以外の様々なデバイスについても、本発明の趣旨を逸脱しない範囲内で本発明が適用可能であることは言うまでもない。
【産業上の利用可能性】
【０１００】
以上に説明したように、本発明をＭＥＭＳデバイスに適用した場合、耐スティキング性能、耐湿性及び耐結露性の優れた高性能なＭＥＭＳデバイスを実現でき、非常に有用である。
【図１】
2009101757.tif 000003
【図２】
2009101757.tif 000004
【図３】
2009101757.tif 000005
【図４】
2009101757.tif 000006
【図５】
2009101757.tif 000007
【図６】
2009101757.tif 000008
【図７】
2009101757.tif 000009
【図８】
2009101757.tif 000010
【図９】
2009101757.tif 000011
【図１０】
2009101757.tif 000012
【図１１】
2009101757.tif 000013
【図１２】
2009101757.tif 000014
【図１３】
2009101757.tif 000015
【図１４】
2009101757.tif 000016
【図１５】
2009101757.tif 000017
【図１６】
2009101757.tif 000018
【図１７】
2009101757.tif 000019
【図１８】
2009101757.tif 000020
【図１９】
2009101757.tif 000021
【図２０】
2009101757.tif 000022
【図２１】
2009101757.tif 000023
【図２２】
2009101757.tif 000024
【図２３】
2009101757.tif 000025
【図２４】
2009101757.tif 000026
【図２５】
2009101757.tif 000027
【図２６】
2009101757.tif 000028
【図２７】
2009101757.tif 000029
【手続補正書】
【提出日】平成21年6月2日(2009.6.2)
【手続補正１】
【補正対象書類名】明細書
【補正対象項目名】全文
【補正方法】変更
【補正の内容】
【発明の詳細な説明】
【技術分野】
【０００１】
本発明は、振動電極と固定電極とを有するコンデンサマイクロホン等のＭＥＭＳ（Micro Electro Mechanical System ）デバイスに関する。
【背景技術】
【０００２】
近年、特許文献１及び２に示すような、MEMS技術を活用した容量型振動センサが提案されている。特許文献１及び２に開示された容量型振動センサは、エアギャップ（空間）を介して互いに対向した固定電極と振動電極とを半導体基板上に有し、固定電極はストッパ（突起物）を有していることを特徴とする。ここで、ストッパは、固定電極と振動電極とが一定距離以下に近づくことを防ぐために設けられている。具体的には、エアギャップ内に結露が生じたり、水分などの異物がエアギャップ内に侵入したりすると、互いに対向する固定電極と振動電極とがこれらを媒体として接触する場合がある。また、対向する固定電極と振動電極とが静電引力により吸着する場合もある。このように、対向する２つの電極が接触した状態はスティッキングと呼ばれ、前述のストッパはスティッキングを防止する役割を持っている。すなわち、固定電極がストッパを有するために、２つの電極の接触面積を低減することができ、それによって、電極全体としてのスティッキングを防止することができる。
【０００３】
ところで、従来、エレクトレットコンデンサマイクロホンなどの素子に応用される、永久的電気分極を有する誘導体であるエレクトレットとして、ＦＥＰ（fluorinated ethylene propylene）材などの有機系の高分子重合体が使用されてきた。しかし、ＦＥＰ材などの有機系の高分子重合体は耐熱性に劣るため、基板実装されるリフロー用素子（基板実装時のハンダリフロー温度に耐えうる素子）への応用が困難であるという問題点がある。また、エレクトレットについては、薄膜化、小型化及び高性能化が求められている。そこで、特許文献３及び４には、エレクトレットとしてシリコン酸化膜を用いたエレクトレット型シリコンマイクロホンが提案されている。特許文献３及び４に開示されたマイクロホンにおいても、固定電極として機能する第１の電極と、振動電極として機能する第２の電極とはエアギャップを介して対向しており、対向する第１の電極と第２の電極とが一定距離以下に近づかないように、第１の電極はストッパを有している。
【先行技術文献】
【特許文献】
【０００４】
【特許文献１】特開２００６−１５７８６３号公報
【特許文献２】特開２００７−２６７０４９号公報
【特許文献３】特開２００５−１９１２０８号公報
【特許文献４】特開２００６−０７４１０２号公報
【発明の概要】
【発明が解決しようとする課題】
【０００５】
しかしながら、特許文献１〜４に開示されている従来のストッパ構造には以下のような課題がある。すなわち、スティッキングを確実に防ぐためには、ストッパ数を増やすことが求められる。ところが、ストッパ数を増やすと、各ストッパと、それらに対向している電極との間でスティッキングが発生する場合がある。このように、ストッパによってスティッキングが発生する現象は、距離の縮まった２つの電極が一定の距離を保つように働く復元力と比べて、水分などの異物の表面張力が大きくなる状態が発生した場合に起こる。このような状態は、ストッパ数が多くなるほど発生しやすくなるので、ストッパ数を増やすと、スティッキングが発生しやすくなる。
【０００６】
前記に鑑み、本発明は、ストッパ数を増やした場合にもストッパサイズを変更することなく耐スティッキング性能を良好に保つことができる優れたＭＥＭＳデバイスを提供することを目的とする。
【課題を解決するための手段】
【０００７】
前記の目的を達成するために、本発明に係るコンデンサマイクロホンは、第１電極膜を有する第１の積層膜と、第２電極膜を有する第２の積層膜と、前記第１の積層膜と前記第２の積層膜との間に形成されたエアギャップとを備え、前記第１の積層膜は、前記第２の積層膜に向かって突き出たストッパを有しており、前記ストッパの中心部には、前記エアギャップと接続する凹部が設けられている。
【０００８】
本発明に係るコンデンサマイクロホンによると、第１電極膜を有する第１の積層膜のストッパの中心部に凹部が設けられているため、第１の積層膜と、第２電極膜を有する第２の積層膜とが接近した場合にも、各ストッパと第２の積層膜との接触面積を低減することができる。従って、ストッパ数を増やした場合にも、ストッパサイズを変更することなく、良好なスティッキング耐性を持つ高性能なコンデンサマイクロホンを実現することができる。
【０００９】
本発明に係るコンデンサマイクロホンにおいて、前記第１電極膜は前記ストッパの内部にも形成されていることが好ましい。このようにすると、ストッパ構造が機械的に低ストレスな状態となるため、ストッパ構造そのものが破壊してしまう等の問題が生じにくくなる。
【００１０】
本発明に係るコンデンサマイクロホンにおいて、前記第１電極膜は、前記ストッパの外周部における前記凹部に隣接する領域にも形成されていることが好ましい。このようにすると、ストッパ構造が機械的に低ストレスな状態となるため、ストッパ構造そのものが破壊してしまう等の問題が生じにくくなる。
【００１１】
本発明に係るコンデンサマイクロホンにおいて、前記凹部の底面と、前記ストッパを除く前記第１の積層膜における前記第２の積層膜に対向する面とは面一であることが好ましい。このようにすると、ストッパや凹部をリソグラフィによって寸法制御性良く形成することができる。
【００１２】
本発明に係るコンデンサマイクロホンにおいて、前記凹部の底面と、前記ストッパを除く前記第１の積層膜における前記第２の積層膜に対向する面とは異なる高さに位置することが好ましい。このようにすると、それぞれの面が面一である場合と比べて、より小さい突起（段差）をストッパに設けることができる。
【００１３】
本発明に係るコンデンサマイクロホンにおいて、前記第１の積層膜は、前記第１電極膜における前記第２の積層膜に対向する面を覆うシリコン窒化膜をさらに有していることが好ましい。このようにすると、シリコン窒化膜の引っ張り応力が強いため、当該シリコン窒化膜によって、第１の積層膜の復元力を向上させることができる。
【００１４】
本発明に係るコンデンサマイクロホンにおいて、前記第２の積層膜は、シリコン酸化膜と、当該シリコン酸化膜を覆うシリコン窒化膜とをさらに有していることが好ましい。このようにすると、シリコン酸化膜をエレクトレット膜として機能させることができると共に、当該シリコン酸化膜に帯電した電荷が逃げることを防ぐことができる。また、シリコン窒化膜の引っ張り応力が強いため、当該シリコン窒化膜によって、第２の積層膜の復元力を向上させることができる。
【００１５】
本発明に係るコンデンサマイクロホンにおいて、前記第１電極膜はポリシリコンからなることが好ましい。このようにすると、メタル汚染を回避しつつ、耐熱性及び段差被覆性に優れた第１電極膜を得ることができる。
【００１６】
本発明に係るコンデンサマイクロホンにおいて、前記第２電極膜はポリシリコンからなることが好ましい。このようにすると、メタル汚染を回避しつつ、耐熱性及び段差被覆性に優れた第１電極膜を得ることができる。
【００１７】
また、本発明に係るＭＥＭＳデバイスは、第１電極膜を有する第１の積層膜と、第２電極膜を有する第２の積層膜と、前記第１の積層膜と前記第２の積層膜との間に形成されたエアギャップとを備え、前記第１の積層膜は、前記第２の積層膜に向かって突き出たストッパを有しており、前記ストッパの中心部には、前記エアギャップと接続する凹部が設けられている。
【００１８】
本発明に係るＭＥＭＳデバイスによると、第１電極膜を有する第１の積層膜のストッパの中心部に凹部が設けられているため、第１の積層膜と、第２電極膜を有する第２の積層膜とが接近した場合にも、各ストッパと第２の積層膜との接触面積を低減することができる。従って、ストッパ数を増やした場合にも、ストッパサイズを変更することなく、良好なスティッキング耐性を持つ高性能なＭＥＭＳデバイスを実現することができる。
【発明の効果】
【００１９】
本発明によれば、ストッパ数を増やした場合にも、ストッパサイズを変更することなく、良好なスティッキング耐性を持つ高性能なＭＥＭＳデバイスを実現することができる。また、スティッキング耐性が良好であるため、ＭＥＭＳデバイスの耐湿性及び耐結露性を向上させることができる。
【００２０】
また、第１の積層膜と第２の積層膜との間に数μｍレベルの厚さのエアギャップ構造をウェットエッチングにより形成する際に、エアギャップを挟んで対向する膜同士が水やＩＰＡ（isopropyl alcohol ）等の媒体を介して接触しそうな場合にも、本発明によれば、対向する膜同士の接触面積を低減することができる。すなわち、本発明によれば、製造時にも強いスティッキング耐性を発揮できるＭＥＭＳデバイスを得ることができる。
【図面の簡単な説明】
【００２１】
【図１】図１（ａ）は本発明の第１の実施形態に係るコンデンサマイクロホンの断面図であり、図１（ｂ）は本発明の第１の実施形態に係るコンデンサマイクロホンの音孔の平面図であり、図１（ｃ）は本発明の第１の実施形態に係るコンデンサマイクロホンのストッパの平面図である。
【図２】図２（ａ）は本発明の第１の実施形態に係るコンデンサマイクロホンの好ましいストッパ構造を拡大して示す断面図であり、図２（ｂ）及び図２（ｃ）はそれぞれ本発明の第１の実施形態に係るコンデンサマイクロホンのストッパ構造の他のバリエーションを拡大して示す断面図である。
【図３】図３（ａ）及び（ｂ）は本発明の第１の実施形態に係るコンデンサマイクロホンの製造方法の各工程を示す断面図である。
【図４】図４（ａ）及び（ｂ）は本発明の第１の実施形態に係るコンデンサマイクロホンの製造方法の各工程を示す断面図である。
【図５】図５（ａ）及び（ｂ）は本発明の第１の実施形態に係るコンデンサマイクロホンの製造方法の各工程を示す断面図である。
【図６】図６（ａ）及び（ｂ）は本発明の第１の実施形態に係るコンデンサマイクロホンの製造方法の各工程を示す断面図である。
【図７】図７（ａ）及び（ｂ）は本発明の第１の実施形態に係るコンデンサマイクロホンの製造方法の各工程を示す断面図である。
【図８】図８（ａ）及び（ｂ）は本発明の第１の実施形態に係るコンデンサマイクロホンの製造方法の各工程を示す断面図である。
【図９】図９は本発明の第１の実施形態に係るコンデンサマイクロホンの製造方法で形成されるストッパ形成用の窪みの平面図である。
【図１０】図１０（ａ）は本発明の第２の実施形態に係るコンデンサマイクロホンの断面図であり、図１０（ｂ）は本発明の第２の実施形態に係るコンデンサマイクロホンの音孔の平面図であり、図１０（ｃ）は本発明の第２の実施形態に係るコンデンサマイクロホンのストッパの平面図である。
【図１１】図１１（ａ）及び（ｂ）は本発明の第２の実施形態に係るコンデンサマイクロホンの製造方法の各工程を示す断面図である。
【図１２】図１２（ａ）及び（ｂ）は本発明の第２の実施形態に係るコンデンサマイクロホンの製造方法の各工程を示す断面図である。
【図１３】図１３（ａ）及び（ｂ）は本発明の第２の実施形態に係るコンデンサマイクロホンの製造方法の各工程を示す断面図である。
【図１４】図１４（ａ）及び（ｂ）は本発明の第２の実施形態に係るコンデンサマイクロホンの製造方法の各工程を示す断面図である。
【図１５】図１５（ａ）及び（ｂ）は本発明の第２の実施形態に係るコンデンサマイクロホンの製造方法の各工程を示す断面図である。
【図１６】図１６（ａ）及び（ｂ）は本発明の第２の実施形態に係るコンデンサマイクロホンの製造方法の各工程を示す断面図である。
【図１７】図１７は本発明の第２の実施形態に係るコンデンサマイクロホンの製造方法で形成されるストッパ形成用の窪みの平面図である。
【図１８】図１８（ａ）は本発明の第３の実施形態に係るコンデンサマイクロホンの断面図であり、図１８（ｂ）は本発明の第３の実施形態に係るコンデンサマイクロホンの音孔の平面図であり、図１８（ｃ）は本発明の第３の実施形態に係るコンデンサマイクロホンのストッパの平面図である。
【図１９】図１９（ａ）及び（ｂ）は本発明の第３の実施形態に係るコンデンサマイクロホンの製造方法の各工程を示す断面図である。
【図２０】図２０（ａ）及び（ｂ）は本発明の第３の実施形態に係るコンデンサマイクロホンの製造方法の各工程を示す断面図である。
【図２１】図２１（ａ）及び（ｂ）は本発明の第３の実施形態に係るコンデンサマイクロホンの製造方法の各工程を示す断面図である。
【図２２】図２２（ａ）及び（ｂ）は本発明の第３の実施形態に係るコンデンサマイクロホンの製造方法の各工程を示す断面図である。
【図２３】図２３（ａ）及び（ｂ）は本発明の第３の実施形態に係るコンデンサマイクロホンの製造方法の各工程を示す断面図である。
【図２４】図２４（ａ）及び（ｂ）は本発明の第３の実施形態に係るコンデンサマイクロホンの製造方法の各工程を示す断面図である。
【図２５】図２５は本発明の第３の実施形態に係るコンデンサマイクロホンの製造方法の一工程を示す断面図である。
【図２６】図２６は本発明の第３の実施形態に係るコンデンサマイクロホンの製造方法で形成されるストッパ形成用の窪み（サブトレンチ形成前）の平面図である。
【図２７】図２７は本発明の第３の実施形態に係るコンデンサマイクロホンの製造方法で形成されるストッパ形成用の窪み（サブトレンチ形成後）の平面図である。
【発明を実施するための形態】
【００２２】
（第１の実施形態）
以下、本発明の第１の実施形態に係るコンデンサマイクロホンについて、図１（ａ）〜（ｃ）を参照しながら説明する。
【００２３】
第１の実施形態に係るコンデンサマイクロホンは、図１（ａ）の断面図に示すように、中央に基板除去部１２３を有する半導体基板１００、言い換えると、メンブレン領域１２６とその周辺領域（メンブレン領域１２６の外側領域の一部）１２７とからなる半導体基板１００を有している。半導体基板１００としては、例えば、（１００）面を主面とし、比抵抗が１０〜１５Ω・ｃｍのシリコン単結晶を用いている。半導体基板１００における周辺領域１２７の上には、保護酸化膜（第１のシリコン酸化膜）１０１が形成されている。また、半導体基板１００におけるメンブレン領域１２６の上及び保護酸化膜１０１の上には、ポリシリコン膜（第１の導電性ポリシリコン膜）１０２、シリコン窒化膜（第１のシリコン窒化膜）１０４、シリコン酸化膜（第２のシリコン酸化膜）１０５及びシリコン窒化膜（第２のシリコン窒化膜）１０７からなる積層膜（第２の積層膜）１３２が形成されている。ここで、ポリシリコン膜１０２は第２電極（振動電極）であり、シリコン窒化膜１０４の下に形成されている。また、シリコン窒化膜１０４はシリコン酸化膜１０５の下面を覆うように形成されていると共に、シリコン窒化膜１０７はシリコン酸化膜１０５の上面及び側面を覆うように形成されている。尚、シリコン酸化膜１０５は電荷を蓄えており、エレクトレット膜として機能する。
【００２４】
また、図１（ａ）に示すように、第２の積層膜１３２の上には、シリコン窒化膜（第３のシリコン窒化膜）１１４、ポリシリコン膜（第２の導電性ポリシリコン膜）１１５及びシリコン窒化膜（第４のシリコン窒化膜）１１７からなる積層膜（第１の積層膜）１３１が形成されている。第１の積層膜１３１には、貫通孔である音孔１２４が形成されている。音孔１２４の平面形状を図１（ｂ）に示す。ここで、ポリシリコン膜１１５は第１電極（固定電極）であり、シリコン窒化膜１１４はポリシリコン膜１１５の下面を覆うように形成されており、シリコン窒化膜１１７はポリシリコン膜１１５の上面及び側面を覆うように形成されている。また、第１の積層膜１３１と第２の積層膜１３２との間には、常圧ＣＶＤ（chemical vapor deposition ）酸化膜、例えばＢＰＳＧ（boron-doped phospho-silicate glass）膜（第３のシリコン酸化膜）１０９の一部をエッチング除去して形成されたエアギャップ１２５が形成されている。尚、エッチング除去されずに残存するＢＰＳＧ膜１０９は、第１の積層膜１３１を支持する支持層としての役割を果たす。また、ＢＰＳＧ膜１０９には、第２電極（振動電極）となるポリシリコン膜１０２に達する第２電極用パッド開口部１１３が形成されている。
【００２５】
第１の実施形態の特徴として、第１の積層膜１３１は、第２の積層膜１３２に向かって突き出た複数のストッパ１２８を有しており、各ストッパ１２８の中心部には、エアギャップ１２５と接続する凹部１２８ａが設けられている。ストッパ１２８の高さは例えば１５００ｎｍ程度であり、ストッパ１２８の直径は例えば４μｍ程度であり、凹部１２８ａの直径は例えば２μｍ程度であり、ストッパ１２８の密度は例えば１個／３５０００μｍ2 〜１個／１８００００μｍ2 程度である。一方、ストッパ１２８における凹部１２８ａを囲む外周部１２８ｂは、第２の積層膜１３２に向かって凸形状に加工されたシリコン窒化膜１１４（第１の積層膜１３１の一部）と、当該加工により生じた溝１２８ｃに埋め込まれたポリシリコン膜１１５とから構成されている。すなわち、各ストッパ１２８の外周部１２８ｂにはポリシリコン膜１１５が埋め込まれている。ストッパ１２８の平面形状を図１（ｃ）に示す。
【００２６】
尚、第１の実施形態においては、ストッパ１２８の凹部１２８ａの底面と、ストッパ１２８を除く第１の積層膜１３１（具体的にはシリコン窒化膜１１４）における第２の積層膜１３２に対向する面とは面一である。また、ポリシリコン膜１１５は、ストッパ１２８の外周部１２８ｂにおける凹部１２８ａに隣接する領域にも形成されている。
【００２７】
第１の実施形態に係るコンデンサマイクロホンによると、第１の積層膜１３１のストッパ１２８の中心部に、エアギャップ１２５と接続する凹部１２８ａが設けられているため、第１の積層膜１３１と第２の積層膜１３２とが接近した場合にも、各ストッパ１２８と第２の積層膜１３２との接触面積を低減することができる。このため、エアギャップ１２５内に水分を含む異物等が侵入したとしても、当該異物等の表面張力が小さくなるため、スティッキング現象を確実に抑制することができる。従って、ストッパ数を増やした場合にも、ストッパサイズを変更することなく、良好なスティッキング耐性を持つ高性能なコンデンサマイクロホンを実現することができる。
【００２８】
同様に、第１の実施形態に係るコンデンサマイクロホンによると、第１の積層膜１３１と第２の積層膜１３２とがエッチング液又は洗浄液等の表面張力によって張り付いてしまうという問題も、前述の本発明のストッパ構造によって解決することができる。すなわち、製造時にも強いスティッキング耐性を発揮できるコンデンサマイクロホンを得ることができる。
【００２９】
図２（ａ）は、本実施形態の好ましいストッパ構造を拡大して示す断面図である。すなわち、図２（ａ）に示すように、本実施形態において、ストッパ１２８の外周部１２８ｂにはポリシリコン膜１１５が確実に埋め込まれていることが好ましい。
【００３０】
一方、図２（ｂ）及び図２（ｃ）は、本実施形態のストッパ構造の他のバリエーションを拡大して示す断面図である。すなわち、図２（ｂ）に示すように、本実施形態において、ストッパ１２８の外周部１２８ｂにおいて、シリコン窒化膜１１４のオーバーハングに起因して、ポリシリコン膜１１５が埋まっていないボイド１２９が形成されていてもよい。また、図２（ｃ）に示すように、ストッパ１２８の外周部１２８ｂの全体がシリコン窒化膜１１４から構成された構造、つまりストッパ１２８の外周部１２８ｂにポリシリコン膜１１５が埋まっていない構造であってもよい。
【００３１】
本実施形態において、ストッパ１２８の外周部１２８ｂにポリシリコン膜１１５が埋め込まれている構造、つまり図２（ａ）に示す構造が図２（ｂ）及び図２（ｃ）に示す構造よりも好ましい理由は次の通りである。すなわち、ポリシリコン膜は、シリコン窒化膜と比べて低応力の膜である。そのため、ストッパ１２８の外周部１２８ｂの全体がシリコン窒化膜１１４から構成された構造、又はストッパ１２８の外周部１２８ｂにポリシリコン膜１１５が埋まっていないボイド１２９が形成された構造では、機械的に高ストレスな状態となるため、ストッパ１２８の特性上、例えばストッパ１２８そのものが破壊してしまう等の問題が生じる可能性がある。従って、本実施形態のストッパ構造は、ストッパ１２８の外周部１２８ｂにポリシリコン膜１１５が確実に埋め込まれている構造である方が、機械的に低ストレスになるという効果が得られる点で好ましい。
【００３２】
また、本実施形態のように、第１の積層膜１３１の下面（具体的にはポリシリコン膜１１５における第２の積層膜１３２に対向する面）、及び第２の積層膜１３２の上面（具体的にはシリコン酸化膜１０５における第１の積層膜１３１に対向する面）のそれぞれにシリコン窒化膜１１４及び１０７が形成されていることが好ましい。このようにすると、シリコン窒化膜の引っ張り応力が強いため、当該シリコン窒化膜によって、各積層膜１３１及び１３２の復元力（本来の形状に戻ろうとする力）を向上させることができる。
【００３３】
また、本実施形態のように、第２の積層膜１３２中においてエレクトレット膜として機能するシリコン酸化膜１０５の上面、側面及び下面はそれぞれ、シリコン窒化膜１０４及び１０７によって覆われていることが好ましい。このようにすると、シリコン酸化膜１０５に帯電した電荷が逃げることを防ぐことができる。
【００３４】
次に、本発明の第１の実施形態に係るコンデンサマイクロホンの製造方法について、図３（ａ）、（ｂ）、図４（ａ）、（ｂ）、図５（ａ）、（ｂ）、図６（ａ）、（ｂ）、図７（ａ）、（ｂ）及び図８（ａ）、（ｂ）の各工程断面図を参照しながら説明する。尚、レジスト膜の除去工程については通常の処理を行うので、説明を省略している。また、以下の説明における膜厚等の数値、膜種等の材質、エッチング方法等の製法などがいずれも例示であることは言うまでもない。
【００３５】
まず、図３（ａ）に示すように、（１００）面を主面とし、比抵抗が１０〜１５Ω・ｃｍのシリコン単結晶からなるＰ型の半導体基板１００上に、例えば厚さ１０００ｎｍの保護酸化膜（第１のシリコン酸化膜）１０１を形成する。その後、保護酸化膜１０１上に、減圧ＣＶＤを用いて、第２電極（振動電極）となるＰ型のポリシリコン膜（第１の導電性ポリシリコン膜）１０２を厚さ３００ｎｍ成長させる。ポリシリコン膜１０２には、例えばリンが濃度２×１０20〜３×１０20ａｔｏｍｓ／ｃｍ3 でドープされている。その後、フォトリソグラフィ用マスク１０３を用いてレジストパターン（図示省略）を形成し、当該レジストパターンをマスクとしてポリシリコン膜１０２を例えばドライエッチングによって所定の形状に加工する。その後、前記レジストパターンを剥離除去する。その後、保護酸化膜１０１上及びポリシリコン膜１０２上に絶縁膜として例えばシリコン窒化膜（第１のシリコン窒化膜）１０４を厚さ１００ｎｍ成長させる。尚、この時点で、半導体基板１００の裏面にも保護酸化膜１０１、ポリシリコン膜１０２及びシリコン窒化膜１０４が形成されている。
【００３６】
次に、図３（ｂ）に示すように、減圧ＣＶＤを用いて、シリコン窒化膜１０４の上にＴＥＯＳ（tetraethylorthosilicate ）膜（第２のシリコン酸化膜）１０５を厚さ１０００ｎｍ成長させる。このとき、半導体基板１００の裏面にもＴＥＯＳ膜１０５が形成される。その後、フォトリソグラフィ用マスク１０６を用いてレジストパターン（図示省略）を形成し、当該レジストパターンをマスクとしてＴＥＯＳ膜１０５を例えばドライエッチングによって所定の形状に加工する。その後、前記レジストパターンを剥離除去する。
【００３７】
次に、図４（ａ）に示すように、ＴＥＯＳ膜１０５上に絶縁膜として例えばシリコン窒化膜（第２のシリコン窒化膜）１０７を厚さ１００ｎｍ成長させる。このとき、半導体基板１００の裏面にもシリコン窒化膜１０７が形成される。その後、フォトリソグラフィ用マスク１０８を用いてレジストパターン（図示省略）を形成し、当該レジストパターンをマスクとしてシリコン窒化膜１０７を例えばドライエッチングによって所定の形状に加工する。これにより、ポリシリコン膜１０２、シリコン窒化膜１０４、シリコン酸化膜１０５及びシリコン窒化膜１０７からなる第２の積層膜１３２が形成される。また、ここで、第２電極用パッド形成領域のシリコン窒化膜１０７を除去しておく。その後、前記レジストパターンを剥離除去する。
【００３８】
次に、図４（ｂ）に示すように、シリコン窒化膜１０７の上に常圧ＣＶＤ酸化膜、例えばＢＰＳＧ膜（第３のシリコン酸化膜）１０９を厚さ３０００ｎｍ成長させる。尚、後工程においてＢＰＳＧ膜１０９の一部をエッチング除去することによりエアギャップが形成される。すなわち、ＢＰＳＧ膜１０９は犠牲層としての役割を果たす。その後、フォトリソグラフィ用マスク１１０を用いてレジストパターン（図示省略）を形成し、当該レジストパターンをマスクとしてＢＰＳＧ膜１０９に対して例えばドライエッチングを行い、それによってストッパ形成用の窪み１１１を形成する。窪み１１１の深さは、例えば１５００ｎｍである。ここで、第２電極用パッド形成領域のＢＰＳＧ膜１０９を所定の厚さだけ除去しておく。その後、前記レジストパターンを剥離除去する。窪み１１１の平面形状を図９に示す。図９に示すように、窪み１１１は、ＢＰＳＧ膜１０９からなる略円状の凸部が中心に残るように、当該凸部周辺のＢＰＳＧ膜１０９を略円環状に掘り下げることによって形成されている。
【００３９】
次に、図５（ａ）に示すように、フォトリソグラフィ用マスク１１２を用いてレジストパターン（図示省略）を形成し、当該レジストパターンをマスクとしてＢＰＳＧ膜１０９を例えばドライエッチングによって加工することにより、第２電極（振動電極）となるポリシリコン膜１０２に達する第２電極用パッド開口部１１３をＢＰＳＧ膜１０９に形成する。その後、前記レジストパターンを剥離除去する。
【００４０】
次に、図５（ｂ）に示すように、窪み１１１の内部及び第２電極用パッド開口部１１３の内部を含むＢＰＳＧ膜１０９の全面に、例えば絶縁膜としてシリコン窒化膜（第３のシリコン窒化膜）１１４を厚さ１００ｎｍ形成する。その後、シリコン窒化膜１１４の上に、減圧ＣＶＤを用いて、第１電極（固定電極）となるＰ型のポリシリコン膜（第２の導電性ポリシリコン膜）１１５を厚さ１０００ｎｍ成長させる。ポリシリコン膜１１５には、例えばリンが濃度１×１０20〜２×１０20ａｔｏｍｓ／ｃｍ3 でドープされている。ここで、半導体基板１００の裏面にもシリコン窒化膜１１４及びポリシリコン膜１１５が形成される。その後、フォトリソグラフィ用マスク１１６を用いてレジストパターン（図示省略）を形成し、シリコン窒化膜１１４及びポリシリコン膜１１５を例えばドライエッチングによって所定の形状に加工する。これにより、図１（ａ）及び図１（ｃ）に示す本発明のストッパ１２８が形成される。その後、前記レジストパターンを剥離除去する。
【００４１】
次に、図６（ａ）に示すように、ポリシリコン膜１１５の上及び第２電極用パッド開口部１１３の内部を含むＢＰＳＧ膜１０９の全面に、厚さ１５０ｎｍのシリコン窒化膜（第４のシリコン窒化膜）１１７を形成する。このとき、半導体基板１００の裏面にもシリコン窒化膜１１７が形成される。以下、シリコン窒化膜１１７を含む基板裏面の多層膜を基板裏面多層膜１２０と称する。その後、フォトリソグラフィ用マスク１１８を用いてレジストパターン（図示省略）を形成し、当該レジストパターンをマスクとしてシリコン窒化膜１１７を例えばドライエッチングによって所定の形状に加工する。これにより、シリコン窒化膜１１４、ポリシリコン膜１１５及びシリコン窒化膜１１７からなる第１の積層膜１３１が形成される。その後、前記レジストパターンを剥離除去する。
【００４２】
次に、図６（ｂ）に示すように、シリコン窒化膜１１７の上及び第２電極用パッド開口部１１３の内部を含むＢＰＳＧ膜１０９の全面に保護膜として機能するＦＳＧ（fluorosilicate glass）膜（第４のシリコン酸化膜）１１９を厚さ５００ｎｍ成長させる。
【００４３】
次に、図７（ａ）に示すように、例えばバックグラインド設備を使用して基板裏面多層膜１２０を剥離除去して、半導体基板１００の裏面を露出させる。
【００４４】
次に、図７（ｂ）に示すように、半導体基板１００の裏面上に保護膜として機能するシリコン酸化膜（第５のシリコン酸化膜）１２１を厚さ５００ｎｍ成長させる。その後、フォトリソグラフィ用マスク１２２を用いてレジストパターン（図示省略）を形成し、当該レジストパターンをマスクとしてシリコン酸化膜１２１を例えばドライエッチングによって所定の形状に加工する。
【００４５】
次に、図８（ａ）に示すように、シリコン酸化膜１２１を保護膜として、半導体基板１００に対してＴＭＡＨ（tetramethyl ammonium hydroxide）などの薬液を用いて異方性エッチングを行うことにより、半導体基板１００の中央部を貫通する基板除去部１２３を形成する。
【００４６】
次に、図８（ｂ）に示すように、各積層膜１３１及び１３２等が形成された半導体基板１００（チップ）をＨＦ原液に浸すことによって、保護膜として機能するＦＳＧ膜１１９、シリコン酸化膜１２１、ＢＰＳＧ膜１０９（所定の部分）及び保護酸化膜１０１（所定の部分）をウェットエッチングにより除去する。これにより、第１の積層膜１３１と第２の積層膜１３２との間に、音孔１２４と接続するエアギャップ１２５が形成される。
【００４７】
最後に、シリコン窒化膜１０４及び１０７によって覆われたエレクトレット膜としてのシリコン酸化膜１０５に電荷を与えて着電させることによって、コンデンサマイクロホンが完成する。
【００４８】
（第２の実施形態）
以下、本発明の第２の実施形態に係るコンデンサマイクロホンについて、図１０（ａ）〜（ｃ）を参照しながら説明する。
【００４９】
第２の実施形態に係るコンデンサマイクロホンは、図１０（ａ）の断面図に示すように、中央に基板除去部２２３を有する半導体基板２００、言い換えると、メンブレン領域２２６とその周辺領域（メンブレン領域２２６の外側領域の一部）２２７とからなる半導体基板２００を有している。半導体基板２００としては、例えば、（１００）面を主面とし、比抵抗が１０〜１５Ω・ｃｍのシリコン単結晶を用いている。半導体基板２００における周辺領域２２７の上には、保護酸化膜（第１のシリコン酸化膜）２０１が形成されている。また、半導体基板２００におけるメンブレン領域２２６の上及び保護酸化膜２０１の上には、ポリシリコン膜（第１の導電性ポリシリコン膜）２０２、シリコン窒化膜（第１のシリコン窒化膜）２０４、シリコン酸化膜（第２のシリコン酸化膜）２０５及びシリコン窒化膜（第２のシリコン窒化膜）２０７からなる積層膜（第２の積層膜）２３２が形成されている。ここで、ポリシリコン膜２０２は第２電極（振動電極）であり、シリコン窒化膜２０４の下に形成されている。また、シリコン窒化膜２０４はシリコン酸化膜２０５の下面を覆うように形成されていると共に、シリコン窒化膜２０７はシリコン酸化膜２０５の上面及び側面を覆うように形成されている。尚、シリコン酸化膜２０５は電荷を蓄えており、エレクトレット膜として機能する。
【００５０】
また、図１０（ａ）に示すように、第２の積層膜２３２の上には、シリコン窒化膜（第３のシリコン窒化膜）２１４、ポリシリコン膜（第２の導電性ポリシリコン膜）２１５及びシリコン窒化膜（第４のシリコン窒化膜）２１７からなる積層膜（第１の積層膜）２３１が形成されている。第１の積層膜２３１には、貫通孔である音孔２２４が形成されている。音孔２２４の平面形状を図１０（ｂ）に示す。ここで、ポリシリコン膜２１５は第１電極（固定電極）であり、シリコン窒化膜２１４はポリシリコン膜２１５の下面を覆うように形成されており、シリコン窒化膜２１７はポリシリコン膜２１５の上面及び側面を覆うように形成されている。また、第１の積層膜２３１と第２の積層膜２３２との間には、常圧ＣＶＤ酸化膜、例えばＢＰＳＧ膜（第３のシリコン酸化膜）２０９の一部をエッチング除去して形成されたエアギャップ２２５が形成されている。尚、エッチング除去されずに残存するＢＰＳＧ膜２０９は、第１の積層膜２３１を支持する支持層としての役割を果たす。また、ＢＰＳＧ膜２０９には、第２電極（振動電極）となるポリシリコン膜２０２に達する第２電極用パッド開口部２１３が形成されている。
【００５１】
第２の実施形態の特徴として、第１の積層膜２３１は、第２の積層膜２３２に向かって突き出た複数のストッパ２２８を有しており、各ストッパ２２８の中心部には、エアギャップ２２５と接続する凹部２２８ａが設けられている。ストッパ２２８の高さは例えば１５００ｎｍ程度であり、ストッパ２２８の直径は例えば４μｍ程度であり、凹部２２８ａの直径（底面の直径）は例えば３μｍ程度であり、ストッパ２２８の密度は例えば１個／３５０００μｍ2 〜１個／１８００００μｍ2 程度である。具体的には、各ストッパ２２８は、第２の積層膜２３２に向かって凸形状に加工されたシリコン窒化膜２１４（第１の積層膜２３１の一部）と、当該加工により生じた溝２２８ｃに埋め込まれたポリシリコン膜２１５とから構成されている。また、各ストッパ２２８の外周部２２８ｂは、他の部分と比べて第２の積層膜２３２の方にさらに１５０〜３００ｎｍ程度突き出ており、この外周部２２８ｂに囲まれるように凹部２２８ａが形成されている。ストッパ２２８の平面形状を図１０（ｃ）に示す。
【００５２】
尚、第１の実施形態と異なり、各ストッパ２２８の外周部２２８ｂにおける凹部２２８ａに隣接する領域にはポリシリコン膜２１５は埋め込まれていない。
【００５３】
また、第２の実施形態のストッパ２２８においては、第１の実施形態と異なり、ストッパ２２８の凹部２２８ａの底面と、ストッパ２２８を除く第１の積層膜２３１（具体的にはシリコン窒化膜２１４）における第２の積層膜２３２に対向する面とは異なる高さに位置する。言い換えると、第１の実施形態においては、図１（ａ）に示すように、ストッパ１２８の凹部１２８ａは、ストッパ１２８を除く第１の積層膜１３１における第２の積層膜１３２に対向する面まで達していたのに対して、第２の実施形態においては、図１０（ａ）に示すように、ストッパ２２８の凹部２２８ａは、ストッパ２２８を除く第１の積層膜２３１における第２の積層膜２３２に対向する面まで達していない。すなわち、ストッパ２２８を除く第１の積層膜２３１における第２の積層膜２３２に対向する面と比べて、凹部２２８ａの底面の方が第２の積層膜２３２のより近くに位置している。これにより、第２の実施形態のストッパ２２８においては、ストッパ２２８を除く第１の積層膜２３１における第２の積層膜２３２に対向する面から凹部２２８ａの底面までの範囲に亘ってポリシリコン膜２１５が埋め込まれた構造が得られる。
【００５４】
第２の実施形態に係るコンデンサマイクロホンによると、第１の積層膜２３１のストッパ２２８の中心部に、エアギャップ２２５と接続する凹部２２８ａが設けられているため、第１の積層膜２３１と第２の積層膜２３２とが接近した場合にも、各ストッパ２２８と第２の積層膜２３２との接触面積を低減することができる。このため、エアギャップ２２５内に水分を含む異物等が侵入したとしても、当該異物等の表面張力が小さくなるため、スティッキング現象を確実に抑制することができる。従って、ストッパ数を増やした場合にも、ストッパサイズを変更することなく、良好なスティッキング耐性を持つ高性能なコンデンサマイクロホンを実現することができる。
【００５５】
同様に、第２の実施形態に係るコンデンサマイクロホンによると、第１の積層膜２３１と第２の積層膜２３２とがエッチング液又は洗浄液等の表面張力によって張り付いてしまうという問題も、前述の本発明のストッパ構造によって解決することができる。すなわち、製造時にも強いスティッキング耐性を発揮できるコンデンサマイクロホンを得ることができる。
【００５６】
次に、本発明の第２の実施形態に係るコンデンサマイクロホンの製造方法について、図１１（ａ）、（ｂ）、図１２（ａ）、（ｂ）、図１３（ａ）、（ｂ）、図１４（ａ）、（ｂ）、図１５（ａ）、（ｂ）及び図１６（ａ）、（ｂ）の各工程断面図を参照しながら説明する。尚、レジスト膜の除去工程については通常の処理を行うので、説明を省略している。また、以下の説明における膜厚等の数値、膜種等の材質、エッチング方法等の製法などがいずれも例示であることは言うまでもない。
【００５７】
まず、図１１（ａ）に示すように、（１００）面を主面とし、比抵抗が１０〜１５Ω・ｃｍのシリコン単結晶からなるＰ型の半導体基板２００上に、例えば厚さ１０００ｎｍの保護酸化膜（第１のシリコン酸化膜）２０１を形成する。その後、保護酸化膜２０１上に、減圧ＣＶＤを用いて、第２電極（振動電極）となるＰ型のポリシリコン膜（第１の導電性ポリシリコン膜）２０２を厚さ３００ｎｍ成長させる。ポリシリコン膜２０２には、例えばリンが濃度２×１０20〜３×１０20ａｔｏｍｓ／ｃｍ3 でドープされている。その後、フォトリソグラフィ用マスク２０３を用いてレジストパターン（図示省略）を形成し、当該レジストパターンをマスクとしてポリシリコン膜２０２を例えばドライエッチングによって所定の形状に加工する。その後、前記レジストパターンを剥離除去する。その後、保護酸化膜２０１上及びポリシリコン膜２０２上に絶縁膜として例えばシリコン窒化膜（第１のシリコン窒化膜）２０４を厚さ１００ｎｍ成長させる。尚、この時点で、半導体基板２００の裏面にも保護酸化膜２０１、ポリシリコン膜２０２及びシリコン窒化膜２０４が形成されている。
【００５８】
次に、図１１（ｂ）に示すように、減圧ＣＶＤを用いて、シリコン窒化膜２０４の上にＴＥＯＳ膜（第２のシリコン酸化膜）２０５を厚さ１０００ｎｍ成長させる。このとき、半導体基板２００の裏面にもＴＥＯＳ膜２０５が形成される。その後、フォトリソグラフィ用マスク２０６を用いてレジストパターン（図示省略）を形成し、当該レジストパターンをマスクとしてＴＥＯＳ膜２０５を例えばドライエッチングによって所定の形状に加工する。その後、前記レジストパターンを剥離除去する。
【００５９】
次に、図１２（ａ）に示すように、ＴＥＯＳ膜２０５上に絶縁膜として例えばシリコン窒化膜（第２のシリコン窒化膜）２０７を厚さ１００ｎｍ成長させる。このとき、半導体基板２００の裏面にもシリコン窒化膜２０７が形成される。その後、フォトリソグラフィ用マスク２０８を用いてレジストパターン（図示省略）を形成し、当該レジストパターンをマスクとしてシリコン窒化膜２０７を例えばドライエッチングによって所定の形状に加工する。これにより、ポリシリコン膜２０２、シリコン窒化膜２０４、シリコン酸化膜２０５及びシリコン窒化膜２０７からなる第２の積層膜２３２が形成される。また、ここで、第２電極用パッド形成領域のシリコン窒化膜２０７を除去しておく。その後、前記レジストパターンを剥離除去する。
【００６０】
次に、図１２（ｂ）に示すように、シリコン窒化膜２０７の上に常圧ＣＶＤ酸化膜、例えばＢＰＳＧ膜（第３のシリコン酸化膜）２０９を厚さ３０００ｎｍ成長させる。尚、後工程においてＢＰＳＧ膜２０９の一部をエッチング除去することによりエアギャップが形成される。すなわち、ＢＰＳＧ膜２０９は犠牲層としての役割を果たす。その後、フォトリソグラフィ用マスク２１０を用いてレジストパターン（図示省略）を形成し、当該レジストパターンをマスクとしてＢＰＳＧ膜２０９に対して例えばドライエッチングを行い、それによってストッパ形成用の窪み２１１を形成する。窪み２１１の深さは、例えば１５００ｎｍである。ここで、第２電極用パッド形成領域のＢＰＳＧ膜２０９を所定の厚さだけ除去しておく。その後、前記レジストパターンを剥離除去する。
【００６１】
本実施形態においては、窪み２１１を形成する際に、ドライエッチング条件を最適化することによって、窪み２１１を形成すると同時に、窪み２１１の底面周縁部をさらに掘り下げてサブトレンチ２１１ａを形成する。サブトレンチ２１１ａの深さは、窪み２１１の深さの１０％以上で且つ２０％以下の深さ（つまり１５０ｎｍ以上で且つ３００ｎｍ以下の深さ）である。窪み２１１の平面形状を図１７に示す。図１７に示すように、窪み２１１内においては、中心部にＢＰＳＧ膜２０９からなる略円状の低い凸部が存在し、当該凸部周辺のＢＰＳＧ膜２０９を略円環状にさらに掘り下げることによってサブトレンチ２１１ａが形成されている。
【００６２】
次に、図１３（ａ）に示すように、フォトリソグラフィ用マスク２１２を用いてレジストパターン（図示省略）を形成し、当該レジストパターンをマスクとしてＢＰＳＧ膜２０９を例えばドライエッチングによって加工することにより、第２電極（振動電極）となるポリシリコン膜２０２に達する第２電極用パッド開口部２１３をＢＰＳＧ膜２０９に形成する。その後、前記レジストパターンを剥離除去する。
【００６３】
次に、図１３（ｂ）に示すように、窪み２１１の内部及び第２電極用パッド開口部２１３の内部を含むＢＰＳＧ膜２０９の全面に、例えば絶縁膜としてシリコン窒化膜（第３のシリコン窒化膜）２１４を厚さ１００ｎｍ形成する。その後、シリコン窒化膜２１４の上に、減圧ＣＶＤを用いて、第１電極（固定電極）となるＰ型のポリシリコン膜（第２の導電性ポリシリコン膜）２１５を厚さ１０００ｎｍ成長させる。ポリシリコン膜２１５には、例えばリンが濃度１×１０20〜２×１０20ａｔｏｍｓ／ｃｍ3 でドープされている。ここで、半導体基板２００の裏面にもシリコン窒化膜２１４及びポリシリコン膜２１５が形成される。その後、フォトリソグラフィ用マスク２１６を用いてレジストパターン（図示省略）を形成し、シリコン窒化膜２１４及びポリシリコン膜２１５を例えばドライエッチングによって所定の形状に加工する。これにより、図１０（ａ）及び図１０（ｃ）に示す本発明のストッパ２２８が形成される。その後、前記レジストパターンを剥離除去する。
【００６４】
次に、図１４（ａ）に示すように、ポリシリコン膜２１５の上及び第２電極用パッド開口部２１３の内部を含むＢＰＳＧ膜２０９の全面に、厚さ１５０ｎｍのシリコン窒化膜（第４のシリコン窒化膜）２１７を形成する。このとき、半導体基板２００の裏面にもシリコン窒化膜２１７が形成される。以下、シリコン窒化膜２１７を含む基板裏面の多層膜を基板裏面多層膜２２０と称する。その後、フォトリソグラフィ用マスク２１８を用いてレジストパターン（図示省略）を形成し、当該レジストパターンをマスクとしてシリコン窒化膜２１７を例えばドライエッチングによって所定の形状に加工する。これにより、シリコン窒化膜２１４、ポリシリコン膜２１５及びシリコン窒化膜２１７からなる第１の積層膜２３１が形成される。その後、前記レジストパターンを剥離除去する。
【００６５】
次に、図１４（ｂ）に示すように、シリコン窒化膜２１７の上及び第２電極用パッド開口部２１３の内部を含むＢＰＳＧ膜２０９の全面に保護膜として機能するＦＳＧ膜（第４のシリコン酸化膜）２１９を厚さ５００ｎｍ成長させる。
【００６６】
次に、図１５（ａ）に示すように、例えばバックグラインド設備を使用して基板裏面多層膜２２０を剥離除去して、半導体基板２００の裏面を露出させる。
【００６７】
次に、図１５（ｂ）に示すように、半導体基板２００の裏面上に保護膜として機能するシリコン酸化膜（第５のシリコン酸化膜）２２１を厚さ５００ｎｍ成長させる。その後、フォトリソグラフィ用マスク２２２を用いてレジストパターン（図示省略）を形成し、当該レジストパターンをマスクとしてシリコン酸化膜２２１を例えばドライエッチングによって所定の形状に加工する。
【００６８】
次に、図１６（ａ）に示すように、シリコン酸化膜２２１を保護膜として、半導体基板２００に対してＴＭＡＨなどの薬液を用いて異方性エッチングを行うことにより、半導体基板２００の中央部を貫通する基板除去部２２３を形成する。
【００６９】
次に、図１６（ｂ）に示すように、各積層膜２３１及び２３２等が形成された半導体基板２００（チップ）をＨＦ原液に浸すことによって、保護膜として機能するＦＳＧ膜２１９、シリコン酸化膜２２１、ＢＰＳＧ膜２０９（所定の部分）及び保護酸化膜２０１（所定の部分）をウェットエッチングにより除去する。これにより、第１の積層膜２３１と第２の積層膜２３２との間に、音孔２２４と接続するエアギャップ２２５が形成される。
【００７０】
最後に、シリコン窒化膜２０４及び２０７によって覆われたエレクトレット膜としてのシリコン酸化膜２０５に電荷を与えて着電させることによって、コンデンサマイクロホンが完成する。
【００７１】
（第３の実施形態）
以下、本発明の第３の実施形態に係るコンデンサマイクロホンについて、図１８（ａ）〜（ｃ）を参照しながら説明する。
【００７２】
第３の実施形態に係るコンデンサマイクロホンは、図１８（ａ）の断面図に示すように、中央に基板除去部３２４を有する半導体基板３００、言い換えると、メンブレン領域３２７とその周辺領域（メンブレン領域３２７の外側領域の一部）３２８とからなる半導体基板３００を有している。半導体基板３００としては、例えば、（１００）面を主面とし、比抵抗が１０〜１５Ω・ｃｍのシリコン単結晶を用いている。半導体基板３００における周辺領域３２８の上には、保護酸化膜（第１のシリコン酸化膜）３０１が形成されている。また、半導体基板３００におけるメンブレン領域３２７の上及び保護酸化膜３０１の上には、ポリシリコン膜（第１の導電性ポリシリコン膜）３０２、シリコン窒化膜（第１のシリコン窒化膜）３０４、シリコン酸化膜（第２のシリコン酸化膜）３０５及びシリコン窒化膜（第２のシリコン窒化膜）３０７からなる積層膜（第２の積層膜）３３２が形成されている。ここで、ポリシリコン膜３０２は第２電極（振動電極）であり、シリコン窒化膜３０４の下に形成されている。また、シリコン窒化膜３０４はシリコン酸化膜３０５の下面を覆うように形成されていると共に、シリコン窒化膜３０７はシリコン酸化膜３０５の上面及び側面を覆うように形成されている。尚、シリコン酸化膜３０５は電荷を蓄えており、エレクトレット膜として機能する。
【００７３】
また、図１８（ａ）に示すように、第２の積層膜３３２の上には、シリコン窒化膜（第３のシリコン窒化膜）３１５、ポリシリコン膜（第２の導電性ポリシリコン膜）３１６及びシリコン窒化膜（第４のシリコン窒化膜）３１８からなる積層膜（第１の積層膜）３３１が形成されている。第１の積層膜３３１には、貫通孔である音孔３２５が形成されている。音孔３２５の平面形状を図１８（ｂ）に示す。ここで、ポリシリコン膜３１６は第１電極（固定電極）であり、シリコン窒化膜３１５はポリシリコン膜３１６の下面を覆うように形成されており、シリコン窒化膜３１８はポリシリコン膜３１６の上面及び側面を覆うように形成されている。また、第１の積層膜３３１と第２の積層膜３３２との間には、常圧ＣＶＤ酸化膜、例えばＢＰＳＧ膜（第３のシリコン酸化膜）３０９の一部をエッチング除去して形成されたエアギャップ３２６が形成されている。尚、エッチング除去されずに残存するＢＰＳＧ膜３０９は、第１の積層膜３３１を支持する支持層としての役割を果たす。また、ＢＰＳＧ膜３０９には、第２電極（振動電極）となるポリシリコン膜３０２に達する第２電極用パッド開口部３１４が形成されている。
【００７４】
第３の実施形態の特徴として、第１の積層膜３３１は、第２の積層膜３３２に向かって突き出た複数のストッパ３２９を有しており、各ストッパ３２９の中心部には、エアギャップ３２６と接続する凹部３２９ａが設けられている。ストッパ３２９の高さは例えば１５００ｎｍ程度であり、ストッパ３２９の直径は例えば４μｍ程度であり、凹部３２９ａの直径は例えば３μｍ程度であり、ストッパ３２９の密度は例えば１個／３５０００μｍ2 〜１個／１８００００μｍ2 程度である。具体的には、各ストッパ３２９は、第２の積層膜３３２に向かって凸形状に加工されたシリコン窒化膜３１５（第１の積層膜３３１の一部）と、当該加工により生じた溝３２９ｃに埋め込まれたポリシリコン膜３１６とから構成されている。また、各ストッパ３２９の外周部３２９ｂは、他の部分と比べて第２の積層膜３３２の方にさらに１５０〜３００ｎｍ程度突き出ており、この外周部３２９ｂに囲まれるように凹部３２９ａが形成されている。ストッパ３２９の平面形状を図１８（ｃ）に示す。
【００７５】
尚、第１の実施形態と異なり、各ストッパ３２９の外周部３２９ｂにおける凹部３２９ａに隣接する領域にはポリシリコン膜３１６は埋め込まれていない。
【００７６】
また、第３の実施形態のストッパ３２９においては、第１の実施形態と異なり、ストッパ３２９の凹部３２９ａの底面と、ストッパ３２９を除く第１の積層膜３３１（具体的にはシリコン窒化膜３１５）における第２の積層膜３３２に対向する面とは異なる高さに位置する。言い換えると、第１の実施形態においては、図１（ａ）に示すように、ストッパ１２８の凹部１２８ａは、ストッパ１２８を除く第１の積層膜１３１における第２の積層膜１３２に対向する面まで達していたのに対して、第３の実施形態においては、図１８（ａ）に示すように、ストッパ３２９の凹部３２９ａは、ストッパ３２９を除く第１の積層膜３３１における第２の積層膜３３２に対向する面まで達していない。すなわち、ストッパ３２９を除く第１の積層膜３３１における第２の積層膜３３２に対向する面と比べて、凹部３２９ａの底面の方が第２の積層膜３３２のより近くに位置している。これにより、第３の実施形態のストッパ３２９においては、ストッパ３２９を除く第１の積層膜３３１における第２の積層膜３３２に対向する面から凹部３２９ａの底面までの範囲に亘ってポリシリコン膜３１６が埋め込まれた構造が得られる。
【００７７】
第３の実施形態に係るコンデンサマイクロホンによると、第１の積層膜３３１のストッパ３２９の中心部に、エアギャップ３２６と接続する凹部３２９ａが設けられているため、第１の積層膜３３１と第２の積層膜３３２とが接近した場合にも、各ストッパ３２９と第２の積層膜３３２との接触面積を低減することができる。このため、エアギャップ３２６内に水分を含む異物等が侵入したとしても、当該異物等の表面張力が小さくなるため、スティッキング現象を確実に抑制することができる。従って、ストッパ数を増やした場合にも、ストッパサイズを変更することなく、良好なスティッキング耐性を持つ高性能なコンデンサマイクロホンを実現することができる。
【００７８】
同様に、第３の実施形態に係るコンデンサマイクロホンによると、第１の積層膜３３１と第２の積層膜３３２とがエッチング液又は洗浄液等の表面張力によって張り付いてしまうという問題も、前述の本発明のストッパ構造によって解決することができる。すなわち、製造時にも強いスティッキング耐性を発揮できるコンデンサマイクロホンを得ることができる。
【００７９】
次に、本発明の第３の実施形態に係るコンデンサマイクロホンの製造方法について、図１９（ａ）、（ｂ）、図２０（ａ）、（ｂ）、図２１（ａ）、（ｂ）、図２２（ａ）、（ｂ）、図２３（ａ）、（ｂ）、図２４（ａ）、（ｂ）及び図２５の各工程断面図を参照しながら説明する。尚、レジスト膜の除去工程については通常の処理を行うので、説明を省略している。また、以下の説明における膜厚等の数値、膜種等の材質、エッチング方法等の製法などがいずれも例示であることは言うまでもない。
【００８０】
まず、図１９（ａ）に示すように、（１００）面を主面とし、比抵抗が１０〜１５Ω・ｃｍのシリコン単結晶からなるＰ型の半導体基板３００上に、例えば厚さ１０００ｎｍの保護酸化膜（第１のシリコン酸化膜）３０１を形成する。その後、保護酸化膜３０１上に、減圧ＣＶＤを用いて、第２電極（振動電極）となるＰ型のポリシリコン膜（第１の導電性ポリシリコン膜）３０２を厚さ３００ｎｍ成長させる。ポリシリコン膜３０２には、例えばリンが濃度２×１０20〜３×１０20ａｔｏｍｓ／ｃｍ3 でドープされている。その後、フォトリソグラフィ用マスク３０３を用いてレジストパターン（図示省略）を形成し、当該レジストパターンをマスクとしてポリシリコン膜３０２を例えばドライエッチングによって所定の形状に加工する。その後、前記レジストパターンを剥離除去する。その後、保護酸化膜３０１上及びポリシリコン膜３０２上に絶縁膜として例えばシリコン窒化膜（第１のシリコン窒化膜）３０４を厚さ１００ｎｍ成長させる。尚、この時点で、半導体基板３００の裏面にも保護酸化膜３０１、ポリシリコン膜３０２及びシリコン窒化膜３０４が形成されている。
【００８１】
次に、図１９（ｂ）に示すように、減圧ＣＶＤを用いて、シリコン窒化膜３０４の上にＴＥＯＳ膜（第２のシリコン酸化膜）３０５を厚さ１０００ｎｍ成長させる。このとき、半導体基板３００の裏面にもＴＥＯＳ膜３０５が形成される。その後、フォトリソグラフィ用マスク３０６を用いてレジストパターン（図示省略）を形成し、当該レジストパターンをマスクとしてＴＥＯＳ膜３０５を例えばドライエッチングによって所定の形状に加工する。その後、前記レジストパターンを剥離除去する。
【００８２】
次に、図２０（ａ）に示すように、ＴＥＯＳ膜３０５上に絶縁膜として例えばシリコン窒化膜（第２のシリコン窒化膜）３０７を厚さ１００ｎｍ成長させる。このとき、半導体基板３００の裏面にもシリコン窒化膜３０７が形成される。その後、フォトリソグラフィ用マスク３０８を用いてレジストパターン（図示省略）を形成し、当該レジストパターンをマスクとしてシリコン窒化膜３０７を例えばドライエッチングによって所定の形状に加工する。これにより、ポリシリコン膜３０２、シリコン窒化膜３０４、シリコン酸化膜３０５及びシリコン窒化膜３０７からなる第２の積層膜３３２が形成される。また、ここで、第２電極用パッド形成領域のシリコン窒化膜３０７を除去しておく。その後、前記レジストパターンを剥離除去する。
【００８３】
次に、図２０（ｂ）に示すように、シリコン窒化膜３０７の上に常圧ＣＶＤ酸化膜、例えばＢＰＳＧ膜（第３のシリコン酸化膜）３０９を厚さ３０００ｎｍ成長させる。尚、後工程においてＢＰＳＧ膜３０９の一部をエッチング除去することによりエアギャップが形成される。すなわち、ＢＰＳＧ膜３０９は犠牲層としての役割を果たす。その後、フォトリソグラフィ用マスク３１０を用いてレジストパターン（図示省略）を形成し、当該レジストパターンをマスクとしてＢＰＳＧ膜３０９に対して例えばドライエッチングを行い、それによってストッパ形成用の窪み３１１を形成する。窪み３１１の平面形状を図２６に示す。窪み３１１の深さは、例えば１５００ｎｍである。ここで、第２電極用パッド形成領域のＢＰＳＧ膜３０９を所定の厚さだけ除去しておく。その後、前記レジストパターンを剥離除去する。
【００８４】
次に、図２１（ａ）に示すように、フォトリソグラフィ用マスク３１２を用いてレジストパターン（図示省略）を形成し、当該レジストパターンをマスクとしてＢＰＳＧ膜３０９に対して例えばドライエッチングを行い、窪み３１１の底面周縁部をさらに掘り下げてサブトレンチ３１１ａを形成した後、前記レジストパターンを剥離除去する。サブトレンチ３１１ａの深さは、窪み３１１の深さの１０％以上で且つ２０％以下の深さ（つまり１５０ｎｍ以上で且つ３００ｎｍ以下の深さ）である。サブトレンチ３１１ａが形成された窪み３１１の平面形状を図２７に示す。図２７に示すように、窪み３１１内においては、中心部にＢＰＳＧ膜３０９からなる略円状の低い凸部が存在し、当該凸部周辺のＢＰＳＧ膜３０９を略円環状にさらに掘り下げることによってサブトレンチ３１１ａが形成されている。
【００８５】
次に、図２１（ｂ）に示すように、フォトリソグラフィ用マスク３１３を用いてレジストパターン（図示省略）を形成し、当該レジストパターンをマスクとしてＢＰＳＧ膜３０９を例えばドライエッチングによって加工することにより、第２電極（振動電極）となるポリシリコン膜３０２に達する第２電極用パッド開口部３１４をＢＰＳＧ膜３０９に形成する。その後、前記レジストパターンを剥離除去する。
【００８６】
次に、図２２（ａ）に示すように、窪み３１１の内部及び第２電極用パッド開口部３１４の内部を含むＢＰＳＧ膜３０９の全面に、例えば絶縁膜としてシリコン窒化膜（第３のシリコン窒化膜）３１５を厚さ１００ｎｍ形成する。その後、シリコン窒化膜３１５の上に、減圧ＣＶＤを用いて、第１電極（固定電極）となるＰ型のポリシリコン膜（第２の導電性ポリシリコン膜）３１６を厚さ１０００ｎｍ成長させる。ポリシリコン膜３１６には、例えばリンが濃度１×１０20〜２×１０20ａｔｏｍｓ／ｃｍ3 でドープされている。ここで、半導体基板３００の裏面にもシリコン窒化膜３１５及びポリシリコン膜３１６が形成される。その後、フォトリソグラフィ用マスク３１７を用いてレジストパターン（図示省略）を形成し、シリコン窒化膜３１５及びポリシリコン膜３１６を例えばドライエッチングによって所定の形状に加工する。これにより、図１８（ａ）及び図１０（ｃ）に示す本発明のストッパ３２９が形成される。その後、前記レジストパターンを剥離除去する。
【００８７】
次に、図２２（ｂ）に示すように、ポリシリコン膜３１６の上及び第２電極用パッド開口部３１４の内部を含むＢＰＳＧ膜３０９の全面に、厚さ１５０ｎｍのシリコン窒化膜（第４のシリコン窒化膜）３１８を形成する。このとき、半導体基板３００の裏面にもシリコン窒化膜３１８が形成される。以下、シリコン窒化膜３１８を含む基板裏面の多層膜を基板裏面多層膜３２１と称する。その後、フォトリソグラフィ用マスク３１９を用いてレジストパターン（図示省略）を形成し、当該レジストパターンをマスクとしてシリコン窒化膜３１８を例えばドライエッチングによって所定の形状に加工する。これにより、シリコン窒化膜３１５、ポリシリコン膜３１６及びシリコン窒化膜３１８からなる第１の積層膜３３１が形成される。その後、前記レジストパターンを剥離除去する。
【００８８】
次に、図２３（ａ）に示すように、シリコン窒化膜３１８の上及び第２電極用パッド開口部３１４の内部を含むＢＰＳＧ膜３０９の全面に保護膜として機能するＦＳＧ膜（第４のシリコン酸化膜）３２０を厚さ５００ｎｍ成長させる。
【００８９】
次に、図２３（ｂ）に示すように、例えばバックグラインド設備を使用して基板裏面多層膜３２１を剥離除去して、半導体基板３００の裏面を露出させる。
【００９０】
次に、図２４（ａ）に示すように、半導体基板３００の裏面上に保護膜として機能するシリコン酸化膜（第５のシリコン酸化膜）３２２を厚さ５００ｎｍ成長させる。その後、フォトリソグラフィ用マスク３２３を用いてレジストパターン（図示省略）を形成し、当該レジストパターンをマスクとしてシリコン酸化膜３２２を例えばドライエッチングによって所定の形状に加工する。
【００９１】
次に、図２４（ｂ）に示すように、シリコン酸化膜３２２を保護膜として、半導体基板３００に対してＴＭＡＨなどの薬液を用いて異方性エッチングを行うことにより、半導体基板３００の中央部を貫通する基板除去部３２４を形成する。
【００９２】
次に、図２５に示すように、各積層膜３３１及び３３２等が形成された半導体基板３００（チップ）をＨＦ原液に浸すことによって、保護膜として機能するＦＳＧ膜３２０、シリコン酸化膜３２２、ＢＰＳＧ膜３０９（所定の部分）及び保護酸化膜３０１（所定の部分）をウェットエッチングにより除去する。これにより、第１の積層膜３３１と第２の積層膜３３２との間に、音孔３２５と接続するエアギャップ３２６が形成される。
【００９３】
最後に、シリコン窒化膜３０４及び３０７によって覆われたエレクトレット膜としてのシリコン酸化膜３０５に電荷を与えて着電させることによって、コンデンサマイクロホンが完成する。
【００９４】
尚、第１〜第３の実施形態において、エレクトレット型コンデンサマイクロホンを対象としたが、これに代えて、エレクトレットを用いない容量型コンデンサマイクロホンを対象としても、同様の効果が得られる。
【００９５】
また、第１〜第３の実施形態において、Ｐ型の半導体基板を用いたが、これに代えて、Ｎ型の半導体基板を用いても良い。また、電極膜としてＰ型のポリシリコン膜を用いたが、ノンドープのポリシリコン膜を形成した後に当該ポリシリコン膜にイオン注入することによってＰ型のポリシリコン膜を形成しても良い。また、Ｐ型のポリシリコン膜に代えて、Ｎ型のポリシリコン膜を用いても良い。
【００９６】
また、第１〜第３の実施形態においては、プロセスを限定して説明したが、例えば酸化膜を形成する場合における熱酸化とＣＶＤ、エッチングを行う場合におけるドライエッチングとウェットエッチング等のように、互換性を有するプロセス群の中から任意のプロセスを選択可能であることは言うまでもない。
【００９７】
また、第１〜第３の実施形態において、ストッパ１２８、２２８及び３２９の平面形状を円形にしたが、当該平面形状は特に限定されるものではなく、ストッパ１２８、２２８及び３２９の平面形状を三角形、四角形、六角形又は八角形等の多角形に設定した場合にも、同様の効果が得られる。
【００９８】
また、第３の実施形態に係るコンデンサマイクロホンの製造方法においては、９枚のフォトリソグラフィ用マスクを使用したが、第２の実施形態に係るコンデンサマイクロホンの製造方法においては、図１２（ｂ）の断面図に示す工程において、ドライエッチング条件を最適化することにより、窪み２１１と同時にサブトレンチ２１１ａを形成しているため、８枚のフォトリソグラフィ用マスクを使用するだけで、コンデンサマイクロホンを完成させることができる。すなわち、第２の実施形態に係るコンデンサマイクロホンの製造方法によれば、第３の実施形態に係るコンデンサマイクロホンの製造方法と比較して、工程数を低減できるという効果が得られる。
【００９９】
また、第１〜第３の実施形態において、容量型のコンデンサマイクロホンを対象として説明したが、本発明は、これらの実施形態に限定されるものではなく、本発明の効果を奏する範囲において、種々の変形及び応用が可能である。すなわち、前述の各実施形態に係るコンデンサマイクロホンと基本構成を同じくする他のＭＥＭＳデバイス、例えば圧力センサなどに対して本発明を適用した場合にも、前述の各実施形態と同様の効果を得ることができる。尚、本願においては、例えばＣＭＯＳ（complementary metal-oxide semiconductor ）等の製造プロセス技術を利用して多数のチップが同時に製造されている基板（ウェハ）を分割することによって、容量型のコンデンサマイクロホンや圧力センサなどのデバイスを製造する技術をＭＥＭＳ技術と称し、このようなＭＥＭＳ技術を用いて製造されたデバイスをＭＥＭＳデバイスと称する。また、容量型のコンデンサマイクロホンや圧力センサなどのＭＥＭＳデバイス以外の様々なデバイスについても、本発明の趣旨を逸脱しない範囲内で本発明が適用可能であることは言うまでもない。
【産業上の利用可能性】
【０１００】
以上に説明したように、本発明をＭＥＭＳデバイスに適用した場合、耐スティキング性能、耐湿性及び耐結露性の優れた高性能なＭＥＭＳデバイスを実現でき、非常に有用である。
【符号の説明】
【０１０１】
１００、２００、３００    半導体基板
１０１、２０１、３０１    第１のシリコン酸化膜
１０２、２０２、３０２    第１の導電性ポリシリコン膜
１０３、２０３、３０３    第１のフォトリソグラフィ用マスク
１０４、２０４、３０４    第１のシリコン窒化膜
１０５、２０５、３０５    第２のシリコン酸化膜
１０６、２０６、３０６    第２のフォトリソグラフィ用マスク
１０７、２０７、３０７    第２のシリコン窒化膜
１０８、２０８、３０８    第３のフォトリソグラフィ用マスク
１０９、２０９、３０９    第３のシリコン酸化膜
１１０、２１０、３１０    第４のフォトリソグラフィ用マスク
１１１、２１１、３１１    第３のシリコン酸化膜の窪み
２１１ａ、３１１ａ        第３のシリコン酸化膜の窪み内のサブトレンチ
１１２、２１２、３１２    第５のフォトリソグラフィ用マスク
１１３、２１３、３１４    第２電極用パッド開口部
１１４、２１４、３１５    第３のシリコン窒化膜
１１５、２１５、３１６    第２の導電性ポリシリコン膜
１１６、２１６、３１３    第６のフォトリソグラフィ用マスク
１１７、２１７、３１８    第４のシリコン窒化膜
１１８、２１８、３１７    第７のフォトリソグラフィ用マスク
１１９、２１９、３２０    第４のシリコン酸化膜
１２０、２２０、３２１    基板裏面多層膜
１２１、２２１、３２２    第５のシリコン酸化膜
１２２、２２２、３１９    第８のフォトリソグラフィ用マスク
１２３、２２３、３２４    基板除去部
１２４、２２４、３２５    音孔
１２５、２２５、３２６    エアギャップ
１２６、２２６、３２７    メンブレン領域
１２７、２２７、３２８    周辺領域（メンブレン領域の外側領域の一部）
１２８、２２８、３２９    ストッパ
１２８ａ、２２８ａ、３２９ａ    ストッパの凹部
１２８ｂ、２２８ｂ、３２９ｂ    ストッパの外周部
１２８ｃ、２２８ｃ、３２９ｃ    ストッパ内部の溝
１２９                    ボイド
１３１、２３１、３３１    第１の積層膜
１３２、２３２、３３２    第２の積層膜
３２３                    第９のフォトリソグラフィ用マスク
【手続補正２】
【補正対象書類名】特許請求の範囲
【補正対象項目名】全文
【補正方法】変更
【補正の内容】
【特許請求の範囲】
【請求項１】
第１電極膜を有する第１の積層膜と、
第２電極膜を有する第２の積層膜と、
前記第１の積層膜と前記第２の積層膜との間に形成されたエアギャップとを備え、
前記第１の積層膜は、前記第２の積層膜に向かって突き出たストッパを有しており、
前記ストッパの中心部には、前記エアギャップと接続する凹部が設けられていることを特徴とするコンデンサマイクロホン。
【請求項２】
請求項１に記載のコンデンサマイクロホンにおいて、
前記第１電極膜は前記ストッパの内部にも形成されていることを特徴とするコンデンサマイクロホン。
【請求項３】
請求項１に記載のコンデンサマイクロホンにおいて、
前記第１電極膜は、前記ストッパの外周部における前記凹部に隣接する領域にも形成されていることを特徴とするコンデンサマイクロホン。
【請求項４】
請求項１に記載のコンデンサマイクロホンにおいて、
前記凹部の底面と、前記ストッパを除く前記第１の積層膜における前記第２の積層膜に対向する面とは面一であることを特徴とするコンデンサマイクロホン。
【請求項５】
請求項１に記載のコンデンサマイクロホンにおいて、
前記凹部の底面と、前記ストッパを除く前記第１の積層膜における前記第２の積層膜に対向する面とは異なる高さに位置することを特徴とするコンデンサマイクロホン。
【請求項６】
請求項１に記載のコンデンサマイクロホンにおいて、
前記第１の積層膜は、前記第１電極膜における前記第２の積層膜に対向する面を覆うシリコン窒化膜をさらに有していることを特徴とするコンデンサマイクロホン。
【請求項７】
請求項１に記載のコンデンサマイクロホンにおいて、
前記第２の積層膜は、シリコン酸化膜と、当該シリコン酸化膜を覆うシリコン窒化膜とをさらに有していることを特徴とするコンデンサマイクロホン。
【請求項８】
請求項１に記載のコンデンサマイクロホンにおいて、
前記第１電極膜はポリシリコンからなることを特徴とするコンデンサマイクロホン。
【請求項９】
請求項１に記載のコンデンサマイクロホンにおいて、
前記第２電極膜はポリシリコンからなることを特徴とするコンデンサマイクロホン。
【請求項１０】
第１電極膜を有する第１の積層膜と、
第２電極膜を有する第２の積層膜と、
前記第１の積層膜と前記第２の積層膜との間に形成されたエアギャップとを備え、
前記第１の積層膜は、前記第２の積層膜に向かって突き出たストッパを有しており、
前記ストッパの中心部には、前記エアギャップと接続する凹部が設けられていることを特徴とするＭＥＭＳデバイス。
【手続補正３】
【補正対象書類名】図面
【補正対象項目名】全図
【補正方法】変更
【補正の内容】
【図１】
2009101757.tif 000030
【図２】
2009101757.tif 000031
【図３】
2009101757.tif 000032
【図４】
2009101757.tif 000033
【図５】
2009101757.tif 000034
【図６】
2009101757.tif 000035
【図７】
2009101757.tif 000036
【図８】
2009101757.tif 000037
【図９】
2009101757.tif 000038
【図１０】
2009101757.tif 000039
【図１１】
2009101757.tif 000040
【図１２】
2009101757.tif 000041
【図１３】
2009101757.tif 000042
【図１４】
2009101757.tif 000043
【図１５】
2009101757.tif 000044
【図１６】
2009101757.tif 000045
【図１７】
2009101757.tif 000046
【図１８】
2009101757.tif 000047
【図１９】
2009101757.tif 000048
【図２０】
2009101757.tif 000049
【図２１】
2009101757.tif 000050
【図２２】
2009101757.tif 000051
【図２３】
2009101757.tif 000052
【図２４】
2009101757.tif 000053
【図２５】
2009101757.tif 000054
【図２６】
2009101757.tif 000055
【図２７】
2009101757.tif 000056
【国際調査報告】
2009101757.tif 000057
2009101757.tif 000058
2009101757.tif 000059
2009101757.tif 000060